(57)【要約】  本発明は、光造形（特に液槽光造形）によって造形したときに、臭気が少なく、低粘度で造形しやすく、かつ靭性及び耐水性に優れた造形物を得ることができ、特に歯科用咬合スプリント、マウスガード、義歯床材料に好適な光造形用樹脂組成物を提供する。本発明は、窒素原子を含有する環状構造（ａ）を有するα，β−不飽和二重結合基含有化合物（Ａ）、常圧沸点２８０℃以上で、炭素環基を有し、含窒素複素環基を有しない（メタ）アクリル酸エステル化合物（Ｂ）、光重合開始剤（Ｃ）、並びに、必要に応じて、前記α，β−不飽和二重結合基含有化合物（Ａ）及び前記（メタ）アクリル酸エステル化合物（Ｂ）に含まれない、分子量５００以下の多官能性重合性単量体（Ｅ）を含有し、前記分子量５００以下の多官能性重合性単量体（Ｅ）の含有量が、光造形用樹脂組成物に含まれる重合性化合物の総量に対して２０質量％以下である、光造形用樹脂組成物に関する。【特許請求の範囲】
【請求項１】
窒素原子を含有する環状構造（ａ）を有するα，β−不飽和二重結合基含有化合物（Ａ）、常圧沸点２８０℃以上で、炭素環基を有し、含窒素複素環基を有しない（メタ）アクリル酸エステル化合物（Ｂ）、及び光重合開始剤（Ｃ）、並びに、必要に応じて、前記α，β−不飽和二重結合基含有化合物（Ａ）及び前記（メタ）アクリル酸エステル化合物（Ｂ）に含まれない、分子量５００以下の多官能性重合性単量体（Ｅ）を含有し、
前記分子量５００以下の多官能性重合性単量体（Ｅ）の含有量が、光造形用樹脂組成物に含まれる重合性化合物の総量に対して２０質量％以下である、光造形用樹脂組成物。
【請求項２】
さらに、ウレタン化（メタ）アクリル化合物（Ｄ）を含有する、請求項１に記載の光造形用樹脂組成物。
【請求項３】
前記α，β−不飽和二重結合基含有化合物（Ａ）が、環状構造（ａ）中に酸素原子及び硫黄原子のいずれも含有しない、請求項１又は２に記載の光造形用樹脂組成物。
【請求項４】
前記α，β−不飽和二重結合基含有化合物（Ａ）が、環状構造（ａ）を有するＮ−ビニル基含有化合物（Ａ）−１を含有する、請求項１〜３のいずれか１項に記載の光造形用樹脂組成物。
【請求項５】
前記α，β−不飽和二重結合基含有化合物（Ａ）が、環状構造（ａ）を有する（メタ）アクリル酸エステル類（Ａ）−２及び／又は環状構造（ａ）を有する（メタ）アクリルアミド類（Ａ）−３を含有する、請求項１〜４のいずれか１項に記載の光造形用樹脂組成物。
【請求項６】
前記窒素原子を含有する環状構造（ａ）がピペリジン環である、請求項１〜５のいずれか１項に記載の光造形用樹脂組成物。
【請求項７】
前記α，β−不飽和二重結合基含有化合物（Ａ）が、単官能である、請求項１〜６のいずれか１項に記載の光造形用樹脂組成物。
【請求項８】
前記Ｎ−ビニル基含有化合物（Ａ）−１が、Ｎ−ビニルカルバゾール、Ｎ−ビニル−ε−カプロラクタム、及びＮ−ビニル−２−ピロリドンからなる群から選ばれる少なくとも１種である、請求項４に記載の光造形用樹脂組成物。
【請求項９】
前記（メタ）アクリル酸エステル化合物（Ｂ）が単官能（メタ）アクリル酸エステル化合物を含有する、請求項１〜８のいずれか１項に記載の光造形用樹脂組成物。
【請求項１０】
前記分子量５００以下の多官能性重合性単量体（Ｅ）を含有しない、請求項１〜９のいずれか１項に記載の光造形用樹脂組成物。
【請求項１１】
前記（メタ）アクリル酸エステル化合物（Ｂ）が、ホモポリマーのガラス転移温度が４０℃以下である単官能（メタ）アクリル酸エステル化合物（Ｂ）−１を含有する、請求項１〜１０のいずれか１項に記載の光造形用樹脂組成物。
【請求項１２】
さらに、ウレタン化（メタ）アクリル化合物（Ｄ）を含有し、前記ウレタン化（メタ）アクリル化合物（Ｄ）が、１分子内に、ポリエステル、ポリカーボネート、ポリウレタン、ポリエーテル、ポリ共役ジエン、及び水添ポリ共役ジエンからなる群より選ばれる少なくとも１種の構造、並びにウレタン結合、を含有する（メタ）アクリレートである、請求項１〜１１のいずれか１項に記載の光造形用樹脂組成物。
【請求項１３】
請求項１〜１２のいずれか１項に記載の光造形用樹脂組成物の硬化物からなる、歯科材料。
【請求項１４】
請求項１〜１２のいずれか１項に記載の光造形用樹脂組成物の硬化物からなる、歯科用咬合スプリント。
【請求項１５】
請求項１〜１２のいずれか１項に記載の光造形用樹脂組成物の硬化物からなる、義歯床材料。
【請求項１６】
請求項１〜１２のいずれか１項に記載の光造形用樹脂組成物の硬化物からなる、医療材料。
【請求項１７】
請求項１〜１２のいずれか１項に記載の光造形用樹脂組成物の硬化物からなる、睡眠時無呼吸症候群用治療具。
【請求項１８】
請求項１〜１２のいずれか１項に記載の光造形用樹脂組成物を用いて、光学的立体造形法によって立体造形物を製造する方法。
【発明の詳細な説明】
【技術分野】
【０００１】
本発明は光造形用樹脂組成物に関する。より詳細には、本発明は、光造形（特に液槽光造形）によって造形したときに、臭気が少なく、低粘度で造形しやすく、かつ靭性及び耐水性に優れた立体造形物を得ることができる。特に歯科用咬合スプリント、義歯床材料、睡眠時無呼吸症候群用治療具に好適である。
【背景技術】
【０００２】
液状の光硬化性樹脂に必要量の制御された光エネルギーを供給して、薄層状に硬化させ、その上にさらに液状光硬化性樹脂を供給した後、制御下に光照射して薄層状に積層硬化させるという工程を繰り返すことによって立体造形物を製造する方法、いわゆる光学的立体造形法が特許文献１によって開示された。そして、その基本的な実用方法がさらに特許文献２によって提案されて以来、光学的立体造形技術に関する多数の提案がなされている。【０００３】
立体造形物を光学的に製造する際の代表的な方法としては、容器に入れた液状光硬化性樹脂組成物の液面に、所望のパターンが得られるようにコンピューターで制御された紫外線レーザーを選択的に照射して所定の厚さで硬化させて硬化層を形成し、次にその硬化層の上に１層分の液状光硬化性樹脂組成物を供給して、同様に紫外線レーザーを照射して前記と同じように硬化させて連続した硬化層を形成させるという積層操作を繰り返して最終的な形状の立体造形物を製造する液槽光造形という方法が一般に採用されている。この方法による場合は、造形物の形状がかなり複雑であっても、簡単にかつ比較的短時間で、精度良く目的とする立体造形物を製造することができるために近年大きな注目を集めている。【０００４】
そして、光造形法によって得られる立体造形物が単なるコンセプトモデルから、テストモデル、試作品等へと用途が展開されるようになっており、それに伴ってその立体造形物は造形精度に優れていることが益々要求されるようになっている。しかも、そのような特性と併せて目的に合わせた特性も優れていることが求められている。とりわけ、歯科材料分野においては、歯科用咬合スプリント、義歯床は、患者個人ごとに形状が異なり、かつ形状が複雑であることから、光造形法の応用が期待されている。【０００５】
歯科用咬合スプリントは、歯科用アライナーと言われ、歯並びを矯正するために歯列に装着するもの、オーラルアプライアンス（ＯＡ）と言われ、睡眠時無呼吸症候群の治療のために夜間就寝中に歯列に装着するもの、ナイトガードと言われ、歯ぎしりによる歯の摩耗を抑制するために歯列に装着するもの、マウスガードと言われ、コンタクトスポーツにおいて、競技中に歯牙や顎骨に大きな外力が加わることにより発生する外傷を低減し、顎口腔系及び脳を保護するために口腔内に装着するものである。近年、歯科矯正においては審美性の良さや外したいときに外せるため急速に利用が拡大している装置である。また、睡眠時無呼吸症候群も医療において注目されている症例であり、その治療用具として急速に利用が進んでいる。【０００６】
義歯床材料は、歯の喪失により義歯を装着する際の、歯肉部分に使用される材料のことである。近年、高齢者人口の増加に伴い義歯の需要が急激に増加している。【０００７】
これら、歯科用咬合スプリント及び義歯床材料には、靭性及び耐水性が共通して要求されている。靭性が損なわれると装着感が悪いものとなったり、外力や咬合の衝撃が顎骨に直接加わることになる。また、破壊しやすくなると頻繁に作り直すことが必要となってしまうといった問題がある。さらに、耐水性が損なわれると力学的強度が低下し、矯正力や衝撃吸収性を喪失したり、破壊しやすくなり実用に耐えないものとなる問題がある。【０００８】
また、通常、歯科用咬合スプリント及び義歯床材料、睡眠時無呼吸症候群用治療具を作製する際には、口腔内の印象を取得することが必要となるが、その不快感から患者負担となることや、技工操作に熟練を要するといった課題が従来から指摘されていた。近年では、デジタル技術の発達から、印象取得については、光学的な口腔内スキャンを応用する試みがなされ、成形においては光学的立体造形を応用する試みがなされている。造形においては光硬化性樹脂組成物を使用するが、一般に柔軟性及び耐水性を発現する樹脂組成物ほど、低極性の単量体を使用する傾向となるため硬化性が低くなり、硬化物の力学的強度に劣る傾向にあり、特に光学的立体造形においては、光照射時間が極端に短くかつ一層一層の造形毎に酸素に暴露されるため、特に硬化が不十分となりやすく、これまで力学的強度と靭性、耐水性を両立することが困難であった。さらに、樹脂組成物を造形可能な粘度とする必要があるが、力学的強度を発現する単量体は高粘度のものが多く、低粘度化するために低粘度の単量体を使用すると低沸点のものが多く、臭気が感じられるようになるといった問題があった。【０００９】
このような背景の中、造形精度、硬化物の力学的強度に優れ、光学的立体造形が可能な技術として、例えば、特許文献３には、窒素原子を含有する環状構造を有するα，β−不飽和二重結合基含有化合物、ヘテロ原子を含有しない環状構造を有するα，β−不飽和二重結合基含有化合物と環状構造を有しないα，β−不飽和二重結合基含有化合物とを含有する光学的立体造形活性エネルギー線重合性樹脂組成物が提案されている。
【先行技術文献】
【特許文献】
【００１０】
【特許文献１】特開昭５６−１４４４７８号公報
【特許文献２】特開昭６０−２４７５１５号公報
【特許文献３】特開２０１６−９８３２４号公報
【発明の概要】
【発明が解決しようとする課題】
【００１１】
特許文献３に記載の光硬化性樹脂組成物は、靭性及び耐水性の向上については具体的に記載されておらず、また、臭気の強い単量体が使用されているという問題がある。【００１２】
そこで、本発明は、光造形（特に液槽光造形）によって造形したときに、臭気が少なく、低粘度で造形しやすく、かつ硬化物の靭性及び耐水性に優れる光造形用樹脂組成物を提供することを目的とする。また、特に歯科用咬合スプリント及び義歯床材料に好適な光造形用樹脂組成物を提供することを目的とする。
【課題を解決するための手段】
【００１３】
すなわち、本発明は以下の発明を包含する。
［１］窒素原子を含有する環状構造（ａ）を有するα，β−不飽和二重結合基含有化合物（Ａ）、常圧沸点２８０℃以上で、炭素環基を有し、含窒素複素環基を有しない（メタ）アクリル酸エステル化合物（Ｂ）、及び光重合開始剤（Ｃ）、並びに、必要に応じて、前記α，β−不飽和二重結合基含有化合物（Ａ）及び前記（メタ）アクリル酸エステル化合物（Ｂ）に含まれない、分子量５００以下の多官能性重合性単量体（Ｅ）を含有し、
前記分子量５００以下の多官能性重合性単量体（Ｅ）の含有量が、光造形用樹脂組成物に含まれる重合性化合物の総量に対して２０質量％以下である、光造形用樹脂組成物。
［２］さらに、ウレタン化（メタ）アクリル化合物（Ｄ）を含有する、［１］に記載の光造形用樹脂組成物。
［３］前記α，β−不飽和二重結合基含有化合物（Ａ）が、環状構造（ａ）中に酸素原子及び硫黄原子のいずれも含有しない、［１］又は［２］に記載の光造形用樹脂組成物。
［４］前記α，β−不飽和二重結合基含有化合物（Ａ）が、環状構造（ａ）を有するＮ−ビニル基含有化合物（Ａ）−１を含有する、［１］〜［３］のいずれかに記載の光造形用樹脂組成物。
［５］前記α，β−不飽和二重結合基含有化合物（Ａ）が、環状構造（ａ）を有する（メタ）アクリル酸エステル類（Ａ）−２及び／又は環状構造（ａ）を有する（メタ）アクリルアミド類（Ａ）−３を含有する、［１］〜［４］のいずれかに記載の光造形用樹脂組成物。
［６］前記窒素原子を含有する環状構造（ａ）がピペリジン環である、［１］〜［５］のいずれかに記載の光造形用樹脂組成物。
［７］前記α，β−不飽和二重結合基含有化合物（Ａ）が、単官能である、［１］〜［６］のいずれかに記載の光造形用樹脂組成物。
［８］前記Ｎ−ビニル基含有化合物（Ａ）−１が、Ｎ−ビニルカルバゾール、Ｎ−ビニル−ε−カプロラクタム、及びＮ−ビニル−２−ピロリドンからなる群から選ばれる少なくとも１種である、［４］に記載の光造形用樹脂組成物。
［９］前記（メタ）アクリル酸エステル化合物（Ｂ）が単官能（メタ）アクリル酸エステル化合物を含有する、［１］〜［８］のいずれかに記載の光造形用樹脂組成物。
［１０］前記分子量５００以下の多官能性重合性単量体（Ｅ）を含有しない、［１］〜［９］のいずれかに記載の光造形用樹脂組成物。
［１１］前記（メタ）アクリル酸エステル化合物（Ｂ）が、ホモポリマーのガラス転移温度が４０℃以下である単官能（メタ）アクリル酸エステル化合物（Ｂ）−１を含有する、［１］〜［１０］のいずれかに記載の光造形用樹脂組成物。
［１２］さらに、ウレタン化（メタ）アクリル化合物（Ｄ）を含有し、前記ウレタン化（メタ）アクリル化合物（Ｄ）が、１分子内に、ポリエステル、ポリカーボネート、ポリウレタン、ポリエーテル、ポリ共役ジエン、及び水添ポリ共役ジエンからなる群より選ばれる少なくとも１種の構造、並びにウレタン結合、を含有する（メタ）アクリレートである、［１］〜［１１］のいずれかに記載の光造形用樹脂組成物。
［１３］［１］〜［１２］のいずれかに記載の光造形用樹脂組成物の硬化物からなる、歯科材料。
［１４］［１］〜［１２］のいずれかに記載の光造形用樹脂組成物の硬化物からなる、歯科用咬合スプリント。
［１５］［１］〜［１２］のいずれかに記載の光造形用樹脂組成物の硬化物からなる、義歯床材料。
［１６］［１］〜［１２］のいずれかに記載の光造形用樹脂組成物の硬化物からなる、医療材料。
［１７］［１］〜［１２］のいずれかに記載の光造形用樹脂組成物の硬化物からなる、睡眠時無呼吸症候群用治療具。
［１８］［１］〜［１２］のいずれかに記載の光造形用樹脂組成物を用いて、光学的立体造形法によって立体造形物を製造する方法。
【発明の効果】
【００１４】
本発明の光造形用樹脂組成物は、光造形（特に液槽光造形）によって造形したときに、臭気が少なく、低粘度で造形しやすく、かつ硬化物の靭性及び耐水性に優れるため、各種歯科材料、特に歯科用咬合スプリント（歯科用マウスピース）及び義歯床材料、又は各種医療材料、特に睡眠時無呼吸症候群用治療具に好適に用いることができる。
【発明を実施するための形態】
【００１５】
本発明の光造形用樹脂組成物は、窒素原子を含有する環状構造（ａ）を有するα，β−不飽和二重結合基含有化合物（Ａ）、常圧沸点２８０℃以上で、ヘテロ原子を含有する環状構造を含有しない（メタ）アクリル酸エステル化合物（Ｂ）、及び光重合開始剤（Ｃ）を含有し、並びに、必要に応じて、前記α，β−不飽和二重結合基含有化合物（Ａ）及び前記（メタ）アクリル酸エステル化合物（Ｂ）に含まれない、分子量５００以下の多官能性重合性単量体（Ｅ）を含有し、前記分子量５００以下の多官能性重合性単量体の含有量（Ｅ）が、光造形用樹脂組成物に含まれる重合性化合物の総量に対して２０質量％以下である。なお、本明細書において、数値範囲（各成分の含有量、各成分から算出される値及び各物性等）の上限値及び下限値は適宜組み合わせ可能である。また、本明細書において、式中の各記号の数値も、適宜組み合わせ可能である。本明細書において、（メタ）アクリルとは、メタクリルとアクリルの総称であり、これと類似の表現についても同様である。
【００１６】
［窒素原子を含有する環状構造（ａ）を有するα，β−不飽和二重結合基含有化合物（Ａ）］
窒素原子を含有する環状構造（ａ）を有するα，β-不飽和二重結合基含有化合物（Ａ）（以下、単に「α，β−不飽和二重結合基含有化合物（Ａ）」と称することがある）は、窒素原子を含有する環状構造（ａ）を有するため、光照射後の立体造形物に、環状構造由来の剛直性のため、造形物のガラス転移点（Ｔｇ）が向上することで、内部凝集力の向上がさらに図られ、強度や靭性の良好な立体造形物を形成することが可能となり、かつ嵩高い炭化水素基で覆われた窒素原子が樹脂組成物内に含まれるウレタン結合等の極性官能基を保護し、耐水性に優れた立体造形物を形成することも可能となる。このような窒素原子を含有する環状構造（ａ）としては、例えばヘテロ原子に着目した場合、環状構造（ａ）上に窒素原子だけを１個以上含有している環状構造、環状構造（ａ）上に窒素原子と酸素原子との双方を含有している環状構造、及び環状構造（ａ）上に窒素原子と硫黄原子との双方を含有している環状構造が挙げられる。これらの中でも、環状構造（ａ）上に窒素原子だけを１個以上含有している環状構造が、耐水性の観点から特に好ましい。なお、本発明における「環状構造（ａ）上」とは環状骨格及び環状骨格に直接結合している原子までを含む。「環状構造（ａ）中」とは環状骨格のみを意味し、環状骨格に直接結合している原子を含まない。さらに、α，β−不飽和二重結合基含有化合物（Ａ）は、靭性に優れる観点から単官能であること、すなわちα，β−不飽和二重結合基を１つ有することが好ましい。
【００１７】
ヘテロ原子として環状構造（ａ）上に窒素原子だけを１個以上含有する環状構造としては、本発明の効果を奏する限り特に限定されないが、エチレンイミン環、アゼチジン環、ピロリジン環、ピペリジン環、アゼパン環、キヌクリジン環、トロパン環等の窒素原子を１個含有する飽和単環類；イミダゾリジン環、ピペラジン環、メテナミン環等の窒素原子を２個以上含有する飽和単環類；アジリン環、アゼト環、ピロール環、ピリジン環、キヌクリジン環、アゼピン環、等の窒素原子を１個含有する不飽和単環類；イミダゾール環、インダゾール環、イミダゾリン環、ピラゾール環、ピラジン環、ピリミジン環、ピリダジン環、トリアゾール環、トリアジン環、テトラゾール環等の窒素原子を２個以上含有する不飽和単環類；インドール環、イソインドール環、キノリン環、イソキノリン環、カルバゾール環、アクリジン環等の窒素原子を１個含有する不飽和多環類；ベンゾイミダゾール環、キノキサリン環、キナゾリン環、フタラジン環、シンノリン環、プテリジン環、ナフチリジン環、プリン環、ベンゾトリアゾール環、フェナジン環、ベンゾジアゼビン環、ベンゾ−ｏ−シンノリン環、ポルフィリン環、クロリン環、コリン環等の窒素原子を２個以上含有する不飽和多環類に代表される窒素原子だけを含有するヘテロ環類が挙げられ、これらの中でも、窒素原子を１個含有する飽和単環類、窒素原子を１個含有する不飽和単環類、窒素原子を１個含有する不飽和多環類が好ましく、ピロリジン環、ピペリジン環、ピリジン環、インドール環、カルバゾール環が好ましく、ピロリジン環、ピペリジン環、カルバゾール環がより好ましく、ピペリジン環、カルバゾール環がさらに好ましい。
【００１８】
ヘテロ原子として環状構造（ａ）上に窒素原子と酸素原子との双方を含有する環状構造としては、モルホリン環、ラクタム環、イサチン環、プリミドン環、オキサジン環、オキサゾール環、イソオキサゾール環、ベンゾオキサジン環、フェノキサジン環、ベンゾフェノキサジン環、フェナゾン環、ヒダントイン環、フタロシアニン環等の窒素原子と酸素原子の双方を含有するヘテロ環類が挙げられる。
【００１９】
ヘテロ原子として環状構造（ａ）上に窒素原子と硫黄原子との双方を含有する環状構造としては、チアゾール環、イソチアゾール環、チアジン環、チアゾリン環、チアゾリジン環、フェノチアジン環等の窒素原子と硫黄原子の双方を含有するヘテロ環類等が挙げられる。
【００２０】
α，β−不飽和二重結合基含有化合物（Ａ）としては、その構造中に１個以上の窒素原子を含有する環状構造を有し、かつα，β−不飽和二重結合基を含有するものであれば、特に制限はなく使用できる。α，β−不飽和二重結合基としては、従来から（メタ）アクリロイル基、ビニル基、Ｎ−ビニル基、ビニルエステル基、ビニルシリル基、ビニルエーテル基、アリル基、又はメタリル基などが知られており、特に制限無く使用できる。これらのα，β−不飽和二重結合基のうち、硬化性の点で（メタ）アクリロイル基、Ｎ−ビニル基が好ましい。
【００２１】
環状構造（ａ）上に窒素原子だけを１個含有するα，β−不飽和二重結合基含有化合物としては、ペンタメチルピペリジニル（メタ）アクリレート（（メタ）アクリル酸１，２，２，６，６−ペンタメチル−４−ピペリジル）、テトラメチルピペリジニル（メタ）アクリレート（（メタ）アクリル酸２，２，６，６−テトラメチル−４−ピペリジル）、ピペリジニル（メタ）アクリレート（（メタ）アクリル酸−４−ピペリジル）、４−（ピリミジン−２−イル）ピペラジン−１−イル（メタ）アクリレート等の窒素原子含有単環の環状構造を有する（メタ）アクリル酸エステル類；Ｎ−（メタ）アクリロイルピロリジン、Ｎ−（メタ）アクリロイルピペリジン、ピペリジル（メタ）アクリルアミド（Ｎ−（ピペリジン−４−イル）（メタ）アクリルアミド）、Ｎ−（メタ）アクリロイル−２−メチルピペリジン、Ｎ−（メタ）アクリロイル−２，２，６，６−テトラメチルピペリジン等の窒素原子含有の単環構造を有する（メタ）アクリルアミド類；１−ビニルピロール、２−ビニルピロール、２−メチル−５−ビニル−１Ｈ−ピロール、１−ビニル−２−イミダゾリン、２−ビニル−２−イミダゾリン、１−ビニル−２−メチル−２−イミダゾリン、４，５−ジヒドロ−２−ビニル−１Ｈ−イミダゾール、１−ビニルイミダゾール、２−ビニル−１Ｈ−イミダゾール、１−ビニル−１Ｈ−ピラゾール、１−ビニル−３，５―ジメチル―１Ｈ−ピラゾール、３−メチル−５−フェニル−１−ビニルピラゾール等の窒素原子含有の五員環を有するビニル基含有化合物類；２−ビニルピペラジン、４−ビニルピペラジン、１−ベンジル−２−ビニルピペラジン、１−ベンジル−３−ビニルピペラジン、１、４−ジメチル−３−ビニルピペラジン、２−ビニルピリジン、３−ビニルピリジン、４−ビニルピリジン、６−メチル−２−ビニルピリジン、２−ビニルピラジン、２−メチル−５−ビニルピラジン、２−メチル−６−ビニルピラジン、２，５−ジメチル−３−ビニルピラジン、２−ビニルピリミジン、２−ビニルピリダジン、２−ビニル−４，６−ジアミノ−１，３，５−トリアジン、６−ビニル−１，３，５―ジメチル―２，４−ジアミン、３−ビニル−１，２，４，５−テトラジン等の窒素原子含有の六員環を有するビニル基含有化合物類；ニコチノイル酢酸ビニル、ニコチノイルプロピオン酸ビニル、ニコチノイル酪酸ビニル、ニコチノイルバレリン酸ビニル、ニコチノイルヘキサン酸ビニル、ニコチノイルデカン酸ビニル、ニコチノイルドデカン酸ビニル、イソニコチノイル酢酸ビニル、イソニコチノイルプロピオン酸ビニル、イソニコチノイル酪酸ビニル、イソニコチノイルバレリン酸ビニル、イソニコチノイルヘキサン酸ビニル、イソニコチノイルデカン酸ビニル、イソニコチノイルドデカン酸ビニル等のアシル基と窒素原子含有の六員環とを有するビニル基含有化合物類；１−ビニルインドール、１−ビニル−２−メチル−１Ｈ−インドール、１−ビニルイソインドール、１−ビニル−１Ｈ−ベンゾイミダゾール、２−ビニル−１Ｈ−ベンゾイミダゾール、２−ビニル−５，６−ジメチル−１Ｈ−ベンゾイミダゾール、１−ビニルインダゾール、２−ビニルキノリン、４−ビニルキノリン、２−ビニルイソキノリン��２−ビニルイソキサリン、２−ビニルキノキサリン、２−ビニルキナゾリン、２−ビニルシンノリン、１−ビニルカルバゾール、Ｎ−ビニルカルバゾール等の窒素原子含有の多環構造を有するビニル基含有化合物類；１−メチル−４，５−ジビニル−１Ｈ−イミダゾール、１，１'−ジビニル−２，２'−ビ（１Ｈ−イミダゾール）、２，３−ジビニルピリジン、２，４−ジビニルピリジン、２，５−ジビニルピリジン、２，６−ジビニルピリジン等の窒素原子含有の単環構造と二個以上のビニル基含有化合物類；１−（メタ）アリル−１Ｈ−イミダゾール〔１−アリル−１Ｈ−イミダゾールと１−メタリル−１Ｈ−イミダゾールとを併せて「１−（メタ）アリル−１Ｈ−イミダゾール」と表記する。以下同様。〕、１−（メタ）アリル−２−メチル−１Ｈ−イミダゾール、１−（メタ）アリル−３−メチル−１Ｈ−イミダゾール−３−イウム、１−（メタ）アリル−３−エチル−１Ｈ−イミダゾール−３−イウム、４−（メタ）アリル−３，５−ジメチル−１Ｈ−ピラゾール、５−ブロモ−１−１−（メタ）アリル−１Ｈ−ピラゾール、１−（メタ）アリルピペラジン、５−（１−メチルプロピル）−５−（メタ）アリルピリミジン、５−（メタ）アリル−５−イソプロピルピリミジン、１−（メタ）アリル−５，５−ジエチルピリミジン、２−（メタ）アリルピリジン、４−（メタ）アリルピリジン、３，６−ジヒドロ−３−（メタ）アリルピリジン等の窒素原子含有の環状構造を有する（メタ）アリル基含有化合物類；２−（メタ）アリル−１Ｈ−インドール、３−（メタ）アリル−１Ｈ−インドール、１−（メタ）アリル−１Ｈ−ベンゾイミダゾール、２−（メタ）アリルインダゾール、１−（メタ）アリル−３−メチル−１Ｈ−インダゾール、１−（メタ）アリル−４−メチル−１Ｈ−インダゾール、Ｎ−（メタ）アリルキノリン−４−アミン、ジ（メタ）アリルキノリン、３−フェニル−４−（メタ）アリルイソキノリン、１，２−ジ（メタ）アリル−１，２−ジヒドロイソキノリン、９−（メタ）アリル−９Ｈ−カルバゾール等の窒素原子含有の多環構造を有する（メタ）アリル基含有化合物類等が挙げられる。これらの中でも、本発明の光造形用樹脂組成物の硬化物の靭性及び耐水性が優れる観点から、ペンタメチルピペリジニル（メタ）アクリレート、テトラメチルピペリジニル（メタ）アクリレート、１−ビニルピロール、２−ビニルピロール、２−メチル−５−ビニル−１Ｈ−ピロール、２−ビニルピリジン、３−ビニルピリジン、４−ビニルピリジン、６−メチル−２−ビニルピリジン、１−ビニルインドール、１−ビニル−２−メチル−１Ｈ−インドール、１−ビニルイソインドール、Ｎ−ビニルカルバゾールがより好ましく、ペンタメチルピペリジニル（メタ）アクリレート、テトラメチルピペリジニル（メタ）アクリレート、１−ビニルインドール、１−ビニル−２−メチル−１Ｈ−インドール、１−ビニルイソインドール、Ｎ−ビニルカルバゾールがさらに好ましく、ペンタメチルピペリジニル（メタ）アクリレート、１−ビニルインドール、Ｎ−ビニルカルバゾールが最も好ましい。
【００２２】
環状構造（ａ）上に窒素原子だけを２個以上含有するα，β−不飽和二重結合基含有化合物としては、２−（２’−ヒドロキシ−５’−（メタ）アクリロイルオキシエチルフェニル）−２Ｈ−ベンゾトリアゾール、２−（２’−ヒドロキシ−５’−（メタ）アクリロイルオキシエチルフェニル）−５−クロロ−２Ｈ−ベンゾトリアゾール、２−（２’−ヒドロキシ−５’−（メタ）アクリロイルオキシプロピルフェニル）−２Ｈ−ベンゾトリアゾール、２−（２’−ヒドロキシ−５’−（メタ）アクリロイルオキシプロピルフェニル）−５−クロロ−２Ｈ−ベンゾトリアゾール、２−（２’−ヒドロキシ−３’−ｔｅｒｔ−ブチル−５’−（メタ）アクリロイルオキシエチルフェニル）−２Ｈ−ベンゾトリアゾール、２−（２’−ヒドロキシ−３’−ｔｅｒｔ−ブチル−５’−（メタ）アクリロイルオキシエチルフェニル）−５−クロロ−２Ｈ−ベンゾトリアゾール等の窒素原子含有の多環構造を有する（メタ）アクリル酸エステル類；２，４−ジフェニル−６−［２−ヒドロキシ−４−｛２−（メタ）アクリロイルオキシエトキシ｝］−Ｓ−トリアジン、２，４−ビス（２−メチルフェニル）−６−［２−ヒドロキシ−４−｛２−（メタ）アクリロイルオキシエトキシ｝］−Ｓ−トリアジン、２，４−ビス（２−メトキシフェニル）−６−［２−ヒドロキシ−４−｛２−（メタ）アクリロイルオキシエトキシ｝］−Ｓ−トリアジン、２，４−ビス（２−エチルフェニル）−６−［２−ヒドロキシ−４−｛２−（メタ）アクリロイルオキシエトキシ｝］−Ｓ−トリアジン、２，４−ビス（２−エトキシフェニル）−６−［２−ヒドロキシ−４−｛２−（メタ）アクリロイルオキシエトキシ｝］−Ｓ−トリアジン、２，４−ビス（２，４−ジメチルフェニル）−６−［２−ヒドロキシ−４−｛２−（メタ）アクリロイルオキシエトキシ｝］−Ｓ−トリアジン、２，４−ビス（２，４−ジエトキシルフェニル）−６−［２−ヒドロキシ−４−｛２−（メタ）アクリロイルオキシエトキシ｝］−Ｓ−トリアジン、２，４−ビス（２，４−ジエチルフェニル）−６−［２−ヒドロキシ−４−｛２−（メタ）アクリロイルオキシエトキシ｝］−Ｓ−トリアジン等の窒素原子含有の六員環を有する（メタ）アクリル酸エステル類等が挙げられる。
【００２３】
環状構造（ａ）上に窒素原子と酸素原子との双方を含有しているα，β−不飽和二重結合基含有化合物としては、イミド（メタ）アクリレート、２−（４−オキサゾリン−３−イル）エチル（メタ）アクリレート、トリ（メタ）アクリル酸エトキシ化イソシアヌル酸、ε−カプロラクトン変性トリス−（２−アクリロイルオキシエチル）イソシアヌレート等の窒素原子以外に酸素原子を含む環状構造を有する（メタ）アクリル酸エステル類；４−アクリロイルモルホリン等の環状構造を有する（メタ）アクリルアミド類；Ｎ−ビニル−２−ピロリドン、Ｎ−ビニル−ε−カプロラクタムなどの窒素原子と酸素原子の双方を有する環状構造を有するＮ−ビニル基含有化合物類；マレイミド、メチルマレイミド、エチルマレイミド、プロピルマレイミド、ブチルマレイミド、オクチルマレイミド、ドデシルマレイミド、ステアリルマレイミド、フェニルマレイミド、シクロヘキシルマレイミドなどの窒素原子と酸素原子の双方を有するマレイミド誘導体類；２−ビニルオキサゾール、２−フェニル−４−ビニルオキサゾール、２−フェニル−５−ビニルオキサゾール、５−エトキシ−２−ビニルオキサゾール、３−ビニル−５−ニトロソオキサゾール、２−ビニル−４，５−ジフェニルオキサゾール、２−ビニル−２−オキサゾリン、４，４−ジメチル−２−ビニル−２−オキサゾリン−５−オン、２−ビニルベンゾオキサゾール、１−ビニルピリジン−２（１Ｈ）−オン等の窒素原子以外に酸素原子を含む環状構造を有するエテニル基含有化合物類等が挙げられる。
【００２４】
環状構造（ａ）上に窒素原子と硫黄原子との双方を有するα，β−不飽和二重結合基含有化合物としては、２−ビニルチアゾ−ル、４−メチル−５−ビニルチアゾール、２−ビニルベンゾチアゾール、２−［２−（１−ナフチル）ビニル］ベンゾチアゾール、２−［２−（ジメチルアミノ）ビニル］ベンゾチアゾール、１−ビニル−２（１Ｈ）−ピリジンチオン等の窒素原子以外に硫黄原子を含む環状構造を有するビニル基含有化合物類等が挙げられるが、特にこれらに限定されるものではない。α，β−不飽和二重結合基含有化合物（Ａ）は、１種だけを用いてもよいし、あるいは、２種以上を併用してもよい。
【００２５】
本発明におけるα，β−不飽和二重結合基含有化合物（Ａ）は、その環状構造（ａ）中に酸素原子及び硫黄原子のいずれも含有しないことが好ましい。環状構造（ａ）中に窒素原子以外に、周期表の６Ｂ族（１６族）の原子が含有されると親水性が強くなるため、立体造形物の耐水性低下を招く場合がある。また、窒素原子を含有する環状構造（ａ）は、５員環以上が好ましい。３、４員環であると、熱や活性エネルギー光線によって、開環反応を引き起こす可能性が高いので好ましくない。さらに、環状構造（ａ）上の窒素原子が１個であることが好ましい。環状構造（ａ）上の窒素原子が複数個ある場合、立体造形物の耐水性低下を招く場合がある。そのため、窒素原子のみを１個だけを含有する環状構造（ａ）を含有するα，β−不飽和二重結合基含有化合物が最も好ましい。
【００２６】
本発明におけるα，β−不飽和二重結合基含有化合物（Ａ）は、環状構造（ａ）を有するＮ−ビニル基含有化合物（Ａ）−１を含有することが、造形性と靭性の観点から好ましい。また、α，β−不飽和二重結合基含有化合物（Ａ）は、環状構造（ａ）を有する（メタ）アクリル酸エステル類（Ａ）−２、及び／又は環状構造（ａ）を有する（メタ）アクリルアミド類（Ａ）−３を、Ｎ−ビニル基含有化合物（Ａ）−１と併用することがより好ましい。Ｎ−ビニル基含有化合物（Ａ）−１としては、窒素原子含有の単環構造を有するＮ−ビニル基含有化合物類（Ａ）−１ａ、窒素原子含有の多環構造を有するＮ−ビニル基含有化合物類（Ａ）−１ｂ等が挙げられる。（メタ）アクリル酸エステル類（Ａ）−２としては、窒素原子含有の単環構造を有する（メタ）アクリル酸エステル類（Ａ）−２ａ、窒素原子含有の多環構造を有する（メタ）アクリル酸エステル類（Ａ）−２ｂ等が挙げられる。環状構造（ａ）を有する（メタ）アクリルアミド類（Ａ）−３としては、窒素原子含有の単環構造を有する（メタ）アクリルアミド類（Ａ）−３ａ、窒素原子含有の多環構造を有する（メタ）アクリルアミド類（Ａ）−３ｂ等が挙げられる。
【００２７】
本発明におけるα，β−不飽和二重結合基含有化合物（Ａ）は、前記窒素原子を含有する環状構造（ａ）がピペリジン環であることが、靭性及び耐水性の観点から好ましい。
【００２８】
本発明の光造形用樹脂組成物におけるα，β−不飽和二重結合基含有化合物（Ａ）の含有量は、α，β−不飽和二重結合基含有化合物（Ａ）、常圧沸点２８０℃以上で、炭素環基を有し、含窒素複素環基を有しない（メタ）アクリル酸エステル化合物（Ｂ）、及びウレタン化（メタ）アクリル化合物（Ｄ）の総量において、１．０〜８０質量％が好ましく、造形性、硬化物の靭性及び耐水性により優れる点から、５〜７０質量％がより好ましく、１０〜６０質量％がさらに好ましい。
【００２９】
［常圧沸点２８０℃以上で、炭素環基を有し、含窒素複素環基を有しない（メタ）アクリル酸エステル化合物（Ｂ）］
本発明の光造形用樹脂組成物は、常圧沸点２８０℃以上で、炭素環基を有し、含窒素複素環基を有しない（メタ）アクリル酸エステル化合物（Ｂ）（以下、単に「（メタ）アクリル酸エステル化合物（Ｂ）」と称することがある）を含有する。（メタ）アクリル酸エステル化合物（Ｂ）は、本発明の光造形用樹脂組成物において、光造形用樹脂組成物の硬化物に靭性及び耐水性を付与するために用いられる。
【００３０】
本発明における（メタ）アクリル酸エステル化合物（Ｂ）は、常圧沸点２８０℃以上であることにより臭気を抑えることができ、本発明の光造形用樹脂組成物は不快な臭気を感じにくい。（メタ）アクリル酸エステル化合物（Ｂ）の常圧沸点は、３００℃以上であることが好ましく、３２０℃以上であることがより好ましい。なお、本発明における常圧沸点は、常圧蒸留による測定値であり、常圧沸点が観測できない化合物については、減圧蒸留での測定値である減圧沸点から、沸点換算表（Science of Petroleum, Vol.II. p.1281(1938)）により換算された常圧沸点を用いる。
【００３１】
本発明における（メタ）アクリル酸エステル化合物（Ｂ）は、炭素環基を有し、含窒素複素環基を有しないことが重要である。含窒素複素環基を有する場合、得られる光造形用樹脂組成物の硬化物が耐水性に劣るものとなってしまう。炭素環基を有することで、光造形用樹脂組成物は硬化性に優れ、硬化物は靭性に優れる。（メタ）アクリル酸エステル化合物（Ｂ）は、窒素原子を含まない化合物が好ましい。
【００３２】
本発明における（メタ）アクリル酸エステル化合物（Ｂ）は、得られる硬化物の靭性に優れる観点から、単官能（メタ）アクリル酸エステル化合物を含有することが好ましい。（メタ）アクリル酸エステル化合物（Ｂ）は、１種を単独で用いてもよく、２種以上を併用してもよい。
【００３３】
前記炭素環基としては、炭素原子から構成されている限り特に限定されず、ビフェニル環、フェノキシベンゼン環、ビシクロ［１．１．１］ペンタン環、（１ｒ，４ｒ）−ビシクロ［２．１．１］ヘキサン環、（１ｓ，４ｓ）−ビシクロ［２．２．１］ヘプタン環（別名：ノルボルナン環）、ビシクロ［２．２．２］オクタン環、（１ｒ，５ｒ）−ビシクロ［３．１．１］ヘプタン環、（１Ｒ，５Ｓ）−ビシクロ［３．２．１］オクタン環、（１Ｒ，５Ｓ）−ビシクロ［３．３．１］ノナン環、ビシクロ［３．３．２］デカン環、ビシクロ［３．３．３］ウンデカン環、（１ｒ，６ｒ）−ビシクロ［４．２．２］デカン環、（１ｒ，６ｒ）−ビシクロ［４．３．２］ウンデカン環、（１ｒ，６ｒ）−ビシクロ［４．３．３］ドデカン環、（１Ｒ，６Ｓ）−ビシクロ［４．２．１］ノナン環、（１Ｒ，６Ｓ）−ビシクロ［４．３．１］デカン環、（３ａＲ，４Ｒ，７Ｓ，７ａＳ）−オクタヒドロ−１Ｈ−４，７−メタノインデン環（別名：ジシクロペンタニル環）、（１Ｒ，４Ｓ，４ａｓ，５Ｒ，８Ｓ）−デカヒドロ−１，４：５，８−メジメタノナフタレン環（別名：テトラシクロドデカニル環）、トリシクロ［１．１．０．０２，４］ブタン環、ペンタシクロ［２．１．０．０１，３．０２，４．０２，５］ペンタン環、テトラシクロ［２．１．０１，３．０２，５］ペンタン環、ヘプタシクロ［２．２．０．０１，３．０２，５．０２，６．０３，５．０４，６］ヘキサン環、アダマンタン環、（１ｓ，４ｓ）−ビシクロ［２．２．１］ヘプト−２-エン環（別名：ノルボルネン環）、（３ａＲ，４Ｒ，７Ｒ，７ａＲ）−ヘキサヒドロ−１Ｈ−４，７−メタノインデン環（別名：ジシクロペンテニル環）、（１Ｒ，４Ｓ，５Ｓ，８Ｒ，８ａＲ）−１，２，３，４，４ａ，５，８，８ａ−オクタヒドロ−１，４：５，８−メタノナフタレン環（別名：トリシクロドデカニル環）、［１，１］パラシクロファン環、［２，２］パラシクロファン環、［２，２］メタシクロファン環、［２，２、２，２］（１，２，４，５）シクロファン環、９，１０−ジヒドロ−９，１０−［１，２］ベンゼノアントラセン環、シクロペンタン環、シクロヘキサン環、シクロヘプタン環、シクロオクタン環、シクロノナン環、シクロデカン環、シクロドデカン環、シクロヘキサデカン環、（１ｓ、３ｓ）−ビシクロ［１．１．０］ブタン環、（１Ｒ、４Ｓ）−ビシクロ［２．１．０］ペンタン環、（１Ｒ、５ｓ）−ビシクロ［３．１．０］ヘキサン環、（１Ｒ、５ｓ）−ビシクロ［３．２．０］ヘプタン環、（３ａｓ、６ａｓ）−オクタヒドロペンタレン環、（１Ｒ、６Ｓ）−ビシクロ［４．１．０］ヘプタン環、（１Ｒ、６Ｓ）−ビシクロ［４．２．０］オクタンン環、（３ａＲ、７ａＳ）−オクタヒドロ−１Ｈ−インデン環、（４ａｓ、８ａｓ）−デカヒドロナフタレン環、（４ａｒ、８ａｒ）−デカヒドロナフタレン環、デカヒドロナフタレン環、テトラデカヒドロナフタレン環等のシクロアルカン類；シクロペンテン環、シクロヘキセン環、シクロヘプテン環、シクロオクテン環、シクロブタジエン環、シクロペンタジエン環、シクロヘキサジエン環、シクロヘプタジエン環、シクロオクタジエン環、オクタヒドロナフタレン環、ドデカヒドロ��ントラセン等のシクロアルケン類、ベンゼン環、シクロオクタテトラエン環、シクロテトラデカヘプタエン環、シクロオクタデカノナエン環等の環を構成する炭素数が３以上の［４ｎ＋２］アヌレン類、ナフタレン環、ペンタレン環、インデン環、インダン環、テトラリン環、アズレン環等の芳香族縮合二環類；ａｓ−インダセン環、ｓ−インダセン環、ビフェニレン環、アセナフチレン環、アセナフテン環、フルオレン環、フェナレン環、ペリナフテン環、フェナントレン環、アントラセン環等の炭素縮合三環類が挙げられ、特に制限無く使用できる。
【００３４】
本発明における（メタ）アクリル酸エステル化合物（Ｂ）は、そのホモポリマーのガラス転移温度が４０℃以下である単官能（メタ）アクリル酸エステル化合物（Ｂ）−１（以下、単に「（メタ）アクリル酸エステル化合物（Ｂ）−１」と称することがある）を含有することが、靭性の観点から好ましい。また、光造形用樹脂組成物の硬化物の強度を改善するために、（メタ）アクリル酸エステル化合物（Ｂ）として、（メタ）アクリル酸エステル化合物（Ｂ）のホモポリマーのガラス転移温度が４０℃超である単官能（メタ）アクリル酸エステル化合物（Ｂ）−２（以下、単に「（メタ）アクリル酸エステル化合物（Ｂ）−２」と称することがある）を含有することができる。なお、（メタ）アクリル酸エステル化合物（Ｂ）のガラス転移温度（Ｔｇ）は、粘弾性測定装置（レオメーター）や示差走査熱量計（ＤＳＣ）を用いて従来公知の方法により測定することができる。例えば、ガラス転移温度（Ｔｇ）は、回転型レオメータ（ティー・エイ・インスツルメント・ジャパン株式会社製、「ＡＲ２０００」）を用いて（メタ）アクリル化合物（Ａ）の動的粘弾性測定を行い、この動的粘弾性測定において、周波数を１０Ｈｚ、荷重を１０Ｎ、変位を０．１％、トルクを２０μＮｍに設定し、ｔａｎδがピークをとる温度をガラス転移温度Ｔｇと決定できる。
【００３５】
前記（メタ）アクリル酸エステル化合物（Ｂ）−１の例としては、ｏ−フェニルフェノール（メタ）アクリレート、ｍ−フェニルフェノール（メタ）アクリレート、ｐ−フェニルフェノール（メタ）アクリレート、メトキシ化−ｏ−フェニルフェノール（メタ）アクリレート、メトキシ化−ｍ−フェニルフェノール（メタ）アクリレート、メトキシ化−ｐ−フェニルフェノール（メタ）アクリレート、エトキシ化−ｏ−フェニルフェノール（メタ）アクリレート、エトキシ化−ｍ−フェニルフェノール（メタ）アクリレート、エトキシ化−ｐ−フェニルフェノール（メタ）アクリレート、プロポキシ化−ｏ−フェニルフェノール（メタ）アクリレート、プロポキシ化−ｍ−フェニルフェノール（メタ）アクリレート、プロポキシ化−ｐ−フェニルフェノール（メタ）アクリレート、ブトキシ化−ｏ−フェニルフェノール（メタ）アクリレート、ブトキシ化−ｍ−フェニルフェノール（メタ）アクリレート、ブトキシ化−ｐ−フェニルフェノール（メタ）アクリレート、ｏ−フェノキシベンジル（メタ）アクリレート、ｍ−フェノキシベンジル（メタ）アクリレート、ｐ−フェノキシベンジル（メタ）アクリレート、２−（ｏ−フェノキシフェニル）エチル（メタ）アクリレート、２−（ｍ−フェノキシフェニル）エチル（メタ）アクリレート、２−（ｐ−フェノキシフェニル）エチル（メタ）アクリレート、３−（ｏ−フェノキシフェニル）プロピル（メタ）アクリレート、３−（ｍ−フェノキシフェニル）プロピル（メタ）アクリレート、３−（ｐ−フェノキシフェニル）プロピル（メタ）アクリレート、４−（ｏ−フェノキシフェニル）ブチル（メタ）アクリレート、４−（ｍ−フェノキシフェニル）ブチル（メタ）アクリレート、４−（ｐ−フェノキシフェニル）ブチル（メタ）アクリレート、５−（ｏ−フェノキシフェニル）ペンチル（メタ）アクリレート、５−（ｍ−フェノキシフェニル）ペンチル（メタ）アクリレート、５−（ｐ−フェノキシフェニル）ペンチル（メタ）アクリレート、６−（ｏ−フェノキシフェニル）ヘキシル（メタ）アクリレート、６−（ｍ−フェノキシフェニル）ヘキシル（メタ）アクリレート、６−（ｐ−フェノキシフェニル）ヘキシル（メタ）アクリレート等の芳香環を含有する単官能（メタ）アクリル酸エステル化合物が挙げられ、芳香環を２個以上含有する単官能（メタ）アクリル酸エステル化合物が好ましい。これらは、１種を単独で用いられてもよく、２種以上が併用されてもよい。これらの中でも、光造形用樹脂組成物の硬化性及び硬化物の靭性と耐水性が優れる点で、ｏ−フェノキシベンジルアクリレート、ｍ−フェノキシベンジルアクリレート、ｐ−フェノキシベンジルアクリレート、２−（ｏ−フェノキシフェニル）エチルアクリレート、２−（ｍ−フェノキシフェニル）エチルアクリレート、２−（ｐ−フェノキシフェニル）エチルアクリレートがより好ましく、ｏ−フェノキシベンジルアクリレート、ｍ−フェノキシベンジルアクリレート、ｐ−フェノキシベンジルアクリレートがさらに好ましく、ｏ−フェノキシベンジルアクリレート、ｍ−フェノキシベンジルアクリレートが特に好ましく、ｍ−フェノキシベンジルアクリレートが最も好ましい。
【００３６】
本発明の光造形用樹脂組成物における（メタ）アクリル酸エステル化合物（Ｂ）−１の含有量は、α，β−不飽和二重結合基含有化合物（Ａ）、（メタ）アクリル酸エステル化合物（Ｂ）、及びウレタン化（メタ）アクリル化合物（Ｄ）の総量において、１．０〜８０質量％が好ましく、造形性、硬化物の靭性及び耐水性により優れる点から、５〜７０質量％がより好ましく、１０〜６０質量％がさらに好ましい。
【００３７】
前記（メタ）アクリル酸エステル化合物（Ｂ）−２としては、（メタ）アクリル酸２−（１−アダマンチル）プロピル、（メタ）アクリル酸２−メチルアダマンチル−２−イル、（メタ）アクリル酸２−エチルアダマンチル−２−イル、（メタ）アクリル酸２−ｎ−プロピルアダマンチル−２−イル、（メタ）アクリル酸２−イソプロピルアダマンチル−２−イル、（メタ）アクリル酸１−（アダマンタン−１−イル）−１−メチルエチル、（メタ）アクリル酸１−（アダマンタン−１−イル）−１−エチルエチル、（メタ）アクリル酸１−（アダマンタン−１−イル）−１−メチルプロピル、（メタ）アクリル酸１−（アダマンタン−１−イル）−１−エチルプロピル等の（メタ）アクリル酸環状エステル類等、４−ビフェニリル（メタ）アクリレート、（メタ）アクリル酸２−オキソ−１，２−ジフェニルエチル、（メタ）アクリル酸１−ナフチル、（メタ）アクリル酸２−ナフチル、（メタ）アクリル酸１−ナフチルメチル、（メタ）アクリル酸１−アントリル、（メタ）アクリル酸２−アントリル、（メタ）アクリル酸９−アントリル、（メタ）アクリル酸９−アントリルメチル、（メタ）アクリル酸−ｏ−２−プロペニルフェニル、（メタ）アクリル酸トリチル等が挙げられる。
【００３８】
本発明の光造形用樹脂組成物における（メタ）アクリル酸エステル化合物（Ｂ）−２の含有量は、α，β−不飽和二重結合基含有化合物（Ａ）、（メタ）アクリル酸エステル化合物（Ｂ）、及びウレタン化（メタ）アクリル化合物（Ｄ）の総量において、１．０〜６０質量％が好ましく、造形性、硬化物の靭性及び耐水性により優れる点から、５〜４０質量％がより好ましく、１０〜２０質量％がさらに好ましい。
【００３９】
本発明の光造形用樹脂組成物における（メタ）アクリル酸エステル化合物（Ｂ）の含有量は、α，β−不飽和二重結合基含有化合物（Ａ）、（メタ）アクリル酸エステル化合物（Ｂ）、及びウレタン化（メタ）アクリル化合物（Ｄ）の総量において、１．０〜９９質量％が好ましく、造形性、硬化物の靭性及び耐水性により優れる点から、５〜９０質量％がより好ましく、１０〜８０質量％がさらに好ましい。
【００４０】
［光重合開始剤（Ｃ）］
本発明に用いられる光重合開始剤（Ｃ）は、一般工業界で使用されている光重合開始剤から選択して使用でき、中でも歯科用途に使用されている光重合開始剤が好ましい。
【００４１】
光重合開始剤（Ｃ）としては、（ビス）アシルホスフィンオキシド類、チオキサントン類又はチオキサントン類の第４級アンモニウム塩、ケタール類、α−ジケトン類、クマリン類、アントラキノン類、ベンゾインアルキルエーテル化合物、α−アミノケトン系化合物等が挙げられる。光重合開始剤（Ｃ）は、１種を単独で使用してもよく、２種以上を併用してもよい。
【００４２】
これらの光重合開始剤（Ｃ）の中でも、（ビス）アシルホスフィンオキシド類と、α−ジケトン類とからなる群より選択される少なくとも１種を用いることが好ましい。これにより、紫外領域及び可視光域での光硬化性に優れ、レーザー、ハロゲンランプ、発光ダイオード（ＬＥＤ）、及びキセノンランプのいずれの光源を用いても十分な光硬化性を示す光造形用樹脂組成物が得られる。
【００４３】
（ビス）アシルホスフィンオキシド類のうち、アシルホスフィンオキシド類としては、例えば、２，４，６−トリメチルベンゾイルジフェニルホスフィンオキシド、２，６−ジメトキシベンゾイルジフェニルホスフィンオキシド、２，６−ジクロロベンゾイルジフェニルホスフィンオキシド、２，４，６−トリメチルベンゾイルメトキシフェニルホスフィンオキシド、２，４，６−トリメチルベンゾイルエトキシフェニルホスフィンオキシド、２，３，５，６−テトラメチルベンゾイルジフェニルホスフィンオキシド、ベンゾイルジ（２，６−ジメチルフェニル）ホスホネート、２，４，６−トリメチルベンゾイルフェニルホスフィンオキシドナトリウム塩、２，４，６−トリメチルベンゾイルフェニルホスフィンオキシドカリウム塩、２，４，６−トリメチルベンゾイルジフェニルホスフィンオキシドのアンモニウム塩が挙げられる。ビスアシルホスフィンオキシド類としては、例えば、ビス（２，６−ジクロロベンゾイル）フェニルホスフィンオキシド、ビス（２，６−ジクロロベンゾイル）−２，５−ジメチルフェニルホスフィンオキシド、ビス（２，６−ジクロロベンゾイル）−４−プロピルフェニルホスフィンオキシド、ビス（２，６−ジクロロベンゾイル）−１−ナフチルホスフィンオキシド、ビス（２，６−ジメトキシベンゾイル）フェニルホスフィンオキシド、ビス（２，６−ジメトキシベンゾイル）−２，４，４−トリメチルペンチルホスフィンオキシド、ビス（２，６−ジメトキシベンゾイル）−２，５−ジメチルフェニルホスフィンオキシド、ビス（２，４，６−トリメチルベンゾイル）フェニルホスフィンオキシド、ビス（２，５，６−トリメチルベンゾイル）−２，４，４−トリメチルペンチルホスフィンオキシド等が挙げられる。さらに、特開２０００−１５９６２１号公報に記載されている化合物を挙げることができる。
【００４４】
これらの（ビス）アシルホスフィンオキシド類の中でも、２，４，６−トリメチルベンゾイルジフェニルホスフィンオキシド、２，４，６−トリメチルベンゾイルメトキシフェニルホスフィンオキシド、ビス（２，４，６−トリメチルベンゾイル）フェニルホスフィンオキシド、及び２，４，６−トリメチルベンゾイルジフェニルホスフィンオキシドナトリウム塩を光重合開始剤（Ｃ）として用いることが特に好ましい。
【００４５】
α−ジケトン類としては、例えば、ジアセチル、ベンジル、カンファーキノン、２，３−ペンタジオン、２，３−オクタジオン、９，１０−フェナントレンキノン、４，４’−オキシベンジル、アセナフテンキノンが挙げられる。この中でも、可視光域の光源を使用する場合には、カンファーキノンが特に好ましい。
【００４６】
本発明の光造形用樹脂組成物における光重合開始剤（Ｃ）の含有量は、本発明の効果を奏する限り特に限定されないが、得られる光造形用樹脂組成物の硬化性等の観点から、α，β−不飽和二重結合基含有化合物（Ａ）、（メタ）アクリル酸エステル化合物（Ｂ）、及びウレタン化（メタ）アクリル化合物（Ｄ）の総量１００質量部に対し、光重合開始剤（Ｃ）が０．０１〜２０質量部が好ましい。光重合開始剤（Ｃ）の含有量が０．０１質量部未満の場合、重合が十分に進行せず、成形品又は立体造形物が得られないおそれがある。光重合開始剤（Ｃ）の含有量は、前記総量１００質量部に対し、０．０５質量部以上がより好ましく、０．１質量部以上がさらに好ましく、０．５質量部以上が特に好ましい。一方、光重合開始剤（Ｃ）の含有量が２０質量部を超える場合、光重合開始剤自体の溶解性が低いと光造形用樹脂組成物からの析出を招くおそれがある。光重合開始剤（Ｃ）の含有量は、前記総量１００質量部に対し、１５質量部以下がより好ましく、１０質量部以下がさらに好ましく、５．０質量部以下が特に好ましい。
【００４７】
［ウレタン化（メタ）アクリル化合物（Ｄ）］
本発明の光造形用樹脂組成物は、さらに、ウレタン化（メタ）アクリル化合物（Ｄ）を含有することが好ましい。ウレタン化（メタ）アクリル化合物（Ｄ）は、本発明の光造形用樹脂組成物において硬化性を付与し低粘度化する目的で、また光造形用樹脂組成物の硬化物に靭性を付与する目的で用いられる。
【００４８】
ウレタン化（メタ）アクリル化合物（Ｄ）は、例えば、後述するポリマー骨格を含有するポリオールと、イソシアネート基（−ＮＣＯ）を有する化合物と、水酸基（−ＯＨ）を有する（メタ）アクリル化合物とを付加反応させることにより、容易に合成することができる。また、ウレタン化（メタ）アクリル化合物（Ｄ）は、水酸基を有する（メタ）アクリル化合物に、ラクトン又はアルキレンオキシドに開環付加反応させた後、得られた片末端に水酸基を有する化合物を、イソシアネート基を有する化合物に付加反応させることにより、容易に合成することができる。ウレタン化（メタ）アクリル化合物（Ｄ）は、１種を単独で使用してもよく、２種以上を併用してもよい。ウレタン化（メタ）アクリル化合物（Ｄ）は、環状構造（ａ）を含んでいてもよいが、含まないものが好ましい。
【００４９】
ウレタン化（メタ）アクリル化合物（Ｄ）は、１分子内に、ポリエステル、ポリカーボネート、ポリウレタン、ポリエーテル、ポリ共役ジエン、及び水添ポリ共役ジエンからなる群より選ばれる少なくとも１種の構造（ポリマー骨格）、並びにウレタン結合、を含有する（メタ）アクリレートであることが好ましく、分子内に、分岐構造を有する炭素数４〜１８の脂肪族ジオール単位（ｄ）に由来する構造を有するポリエステル、ポリカーボネート、ポリウレタン、ポリエーテル、ポリ共役ジエン、及び水添ポリ共役ジエンからなる群より選ばれる少なくとも１種のポリオール部分、並びにウレタン結合を有する（メタ）アクリレートであることがより好ましい。前記構造において、例えば、ポリエステルとしては、ジカルボン酸（フタル酸、イソフタル酸等の芳香族ジカルボン酸；マレイン酸等の不飽和脂肪族ジカルボン酸）と炭素数２〜１８の脂肪族ジオールの重合体、ジカルボン酸（アジピン酸、セバシン酸等の飽和脂肪族ジカルボン酸）と炭素数２〜１８の脂肪族グリコールの重合体、β−プロピオラクトンの重合体、γ−ブチロラクトンの重合体、δ−バレロラクトン重合体、ε−カプロラクトン重合体及びこれらの共重合体などが挙げられ、ジカルボン酸（フタル酸、イソフタル酸等の芳香族ジカルボン酸；マレイン酸等の不飽和脂肪族ジカルボン酸）と炭素数２〜１２の脂肪族ジオールの重合体、ジカルボン酸（アジピン酸、セバシン酸等の飽和脂肪族ジカルボン酸）と炭素数２〜１２の脂肪族グリコールの重合体が好ましい。ポリカーボネートとしては、炭素数２〜１８の脂肪族ジオールから誘導されるポリカーボネート、ビスフェノールＡから誘導されるポリカーボネート、及び炭素数２〜１８の脂肪族ジオールとビスフェノールＡから誘導されるポリカーボネートなどが挙げられ、炭素数２〜１２の脂肪族ジオールから誘導されるポリカーボネート、ビスフェノールＡから誘導されるポリカーボネート、及び炭素数２〜１２の脂肪族ジオールとビスフェノールＡから誘導されるポリカーボネートが好ましい。ポリウレタンとしては、炭素数２〜１８の脂肪族ジオールと炭素数１〜１８のジイソシアネートの重合体などが挙げられ、炭素数２〜１２の脂肪族ジオールと炭素数１〜１２のジイソシアネートの重合体が好ましい。ポリエーテルとしては、ポリエチレングリコール、ポリプロピレングリコール、ポリブチレングリコール、ポリ（１−メチルブチレングリコール）などが挙げられる。ポリ共役ジエン及び水添ポリ共役ジエンとしては、１，４−ポリブタジエン、１，２−ポリブタジエン、ポリイソプレン、ポリ（ブタジエン−イソプレン）、ポリ（ブタジエン−スチレン）、ポリ（イソプレン−スチレン）、ポリファルネセン、及びこれらの水添物が挙げられる。これらの中でも、靭性に優れる点で、ポリエステルの構造が好ましい。さらに、ポリエステルの構造が、耐水性と靭性に優れる点で、分岐構造を有する炭素数４〜１８の脂肪族ジオール単位（ｄ）に由来する構造を有するポリオール部分とイソフタル酸エステル又はセバシン酸エステルを含有することが好ましく、耐水性と造形性に優れる点で、分岐構造を有する炭素数４〜１２の脂肪族ジオール単位（ｄ）に由来する構造を有するポリオール部���とイソフタル酸エステル又はセバシン酸エステルを含有することがより好ましく、分岐構造を有する炭素数５〜１２の脂肪族ジオール単位（ｄ）に由来する構造を有するポリオール部分とイソフタル酸エステル又はセバシン酸エステルを含有することがさらに好ましい。ウレタン化（メタ）アクリル化合物（Ｄ）の製造には、前記したポリマー骨格を有するポリオールを用いることができる。
【００５０】
イソシアネート基を有する化合物としては、例えば、ヘキサメチレンジイソシアネート（ＨＤＩ）、トリレンジイソシアネート（ＴＤＩ）、キシリレンジイソシアネート（ＸＤＩ）、ジフェニルメタンジイソシアネート（ＭＤＩ）、イソホロンジイソシアネート（ＩＰＤＩ）、トリメチルヘキサメチレンジイソシアネート（ＴＭＨＭＤＩ）、トリシクロデカンジイソシアネート（ＴＣＤＤＩ）、及びアダマンタンジイソシアネート（ＡＤＩ）等が挙げられる。
【００５１】
水酸基を有する（メタ）アクリル化合物としては、例えば、２−ヒドロキシエチル（メタ）アクリレート、２−ヒドロキシプロピル（メタ）アクリレート、２−ヒドロキシブチル（メタ）アクリレート、６−ヒドロキシヘキシル（メタ）アクリレート、１０−ヒドロキシデシル（メタ）アクリレート、３−クロロ−２−ヒドロキシプロピル（メタ）アクリレート、２−ヒドロキシ−３−フェノキシプロピル（メタ）アクリレート、グリセリンモノ（メタ）アクリレート、２−ヒドロキシ−３−アクリロイルオキシプロピル（メタ）アクリレート、２，２−ビス［４−〔３−（メタ）アクリロイルオキシ−２−ヒドロキシプロポキシ〕フェニル］プロパン、１，２−ビス〔３−（メタ）アクリロイルオキシ−２−ヒドロキシプロポキシ〕エタン、ペンタエリスリトールトリ（メタ）アクリレート、ジペンタエリスリトールのトリ又はテトラ（メタ）アクリレート等のヒドロキシ（メタ）アクリレート化合物；Ｎ−ヒドロキシエチル（メタ）アクリルアミド、Ｎ，Ｎ−ビス（２−ヒドロキシエチル）（メタ）アクリルアミド等のヒドロキシ（メタ）アクリルアミド化合物等が挙げられる。
【００５２】
前記分岐構造を有する炭素数４〜１８の脂肪族ジオール単位（ｄ）としては、例えば、２−メチル−１，３−プロパンジオール、２，２−ジエチル−１，３−プロパンジオール、１，３−ブタンジオール、２−メチル−１，４−ブタンジオール、ネオペンチルグリコール、３−メチル−１，５−ペンタンジオール、２−メチル−１，８−オクタンジオール、２，７−ジメチル−１，８−オクタンジオール、２−メチル−１，９−ノナンジオール、２，８−ジメチル−１，９−ノナンジオール、２−メチル−１，１０−デカンジオール、２，９−ジメチル−１，１０−デカンジオール、２−メチル−１，１１−ウンデカンジオール、２，１０−ジメチル−１，１１−ウンデカンジオール、２−メチル−１，１２−ドデカンジオール、２，１１−ジメチル−１，１２−ドデカンジオール、２−メチル−１，１３−トリデカンジオール、２，１２−ジメチル−１，１３−トリデカンジオール、２−メチル−１，１４−テトラデカンジオール、２，１３−ジメチル−１，１４−テトラデカンジオール、２−メチル−１，１５−ペンタデカンジオール、２，１４−ジメチル−１，１５−ペンタデカンジオール、２−メチル−１，１６−ヘキサデカンジオール、２，１５−ジメチル−１，１６−ヘキサデカンジオールなどが挙げられる。これらの中でも、光造形用樹脂組成物が硬化性に優れ、低粘度である観点から、２−メチル−１，４−ブタンジオール、３−メチル−１，５−ペンタンジオール、２−メチル−１，８−オクタンジオール、２，７−ジメチル−１，８−オクタンジオール、２−メチル−１，９−ノナンジオール、２，８−ジメチル−１，９−ノナンジオールなどのメチル基を側鎖として有する炭素数５〜１２の脂肪族ジオールをポリオール成分として使用することが好ましく、２−メチル−１，４−ブタンジオール、３−メチル−１，５−ペンタンジオール、２−メチル−１，８−オクタンジオール、２，７−ジメチル−１，８−オクタンジオールがより好ましく、３−メチル−１，５−ペンタンジオール、２−メチル−１，８−オクタンジオールがさらに好ましい。
【００５３】
イソシアネート基を有する化合物と水酸基を有する（メタ）アクリル化合物との付加反応は、公知の方法に従って行うことができ、特に限定はない。
【００５４】
得られるウレタン化（メタ）アクリル化合物（Ｄ）としては、前記の、ポリエステル、ポリカーボネート、ポリウレタン、ポリエーテル、ポリ共役ジエン、及び水添ポリ共役ジエンからなる群より選ばれる少なくとも１種の構造を有するポリオールと、イソシアネート基を有する化合物と、水酸基を有する（メタ）アクリル化合物との任意の組み合わせの反応物が挙げられる。
【００５５】
ウレタン化（メタ）アクリル化合物（Ｄ）の重量平均分子量（Ｍｗ）は、粘度及び強度の観点から、１０００〜３００００が好ましく、１５００〜１５０００がより好ましく、２０００〜５０００がさらに好ましい。なお、本発明における重量平均分子量（Ｍｗ）とは、ゲル浸透クロマトグラフィー（ＧＰＣ）で求めたポリスチレン換算の重量平均分子量を意味する。
【００５６】
本発明の光造形用樹脂組成物におけるウレタン化（メタ）アクリル化合物（Ｄ）の含有量は、α，β−不飽和二重結合基含有化合物（Ａ）、（メタ）アクリル酸エステル化合物（Ｂ）、及びウレタン化（メタ）アクリル化合物（Ｄ）の総量において、１〜９８質量％であることが好ましく、造形性、硬化物の柔軟性、衝撃吸収性、耐破壊性及び耐水性により優れる点から、５〜９０質量％であることがより好ましく、１０〜８０質量％であることがさらに好ましい。
【００５７】
［分子量５００以下の多官能性重合性単量体（Ｅ）］
本発明の光造形用樹脂組成物は、靭性の観点から、必要に応じて、前記α，β−不飽和二重結合基含有化合物（Ａ）及び前記（メタ）アクリル酸エステル化合物（Ｂ）に含まれない、分子量５００以下の多官能性重合性単量体（Ｅ）（以下、単に「分子量５００以下の多官能性重合性単量体（Ｅ）」と称することがある）を含有し、前記分子量５００以下の多官能性重合性単量体（Ｅ）の含有量が、光造形用樹脂組成物に含まれる重合性化合物の総量に対して２０質量％以下であることが重要であり、１０質量％以下であることが好ましく、５質量％以下であることがより好ましく、０質量％である（すなわち、分子量５００以下の多官能性重合性単量体（Ｅ）を含有しない）ことがさらに好ましい。なお、該分子量５００以下の多官能性重合性単量体（Ｅ）としては、例えば、ネオペンチルグリコールジ（メタ）アクリレート、ジシクロペンタニルジ（メタ）アクリレート、（グリセロールジ（メタ）アクリレート、エチレングリコールジ（メタ）アクリレート、ジエチレングリコールジ（メタ）アクリレート、トリエチレングリコールジ（メタ）アクリレート、プロピレングリコールジ（メタ）アクリレート、ブチレングリコールジ（メタ）アクリレート、ネオペンチルグリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、２−エチル−１，６−ヘキサンジオールジ（メタ）アクリレート、１，９−ノナンジオールジ（メタ）アクリレート、１，１０−デカンジオールジ（メタ）アクリレート、１，２−ビス（３−（メタ）アクリロイルオキシ−２−ヒドロキシプロポキシ）エタン、２，２−ビス（（メタ）アクリロイルオキシフェニル）プロパン、２，２−ビス〔４−（３−（メタ）アクリロイルオキシ−２−ヒドロキシプロポキシ）フェニル〕プロパン、２，２−ビス（４−（メタ）アクリロイルオキシエトキシフェニル）プロパン、２，２−ビス（４−（メタ）アクリロイルオキシポリエトキシフェニル）プロパン（エトキシ基の平均付加モル数が２．６程度のもの）等の二官能性重合性単量体；トリメチロールプロパントリ（メタ）アクリレート、トリメチロールエタントリ（メタ）アクリレート、トリメチロールメタントリ（メタ）アクリレート、ペンタエリスリトールトリ（メタ）アクリレート、ペンタエリスリトールテトラ（メタ）アクリレート、ジペンタエリスリトールペンタ（メタ）アクリレート）等の三官能性以上の重合性単量体等が挙げられる。
【００５８】
本発明の光造形用樹脂組成物において、α，β−不飽和二重結合基含有化合物（Ａ）、（メタ）アクリル酸エステル化合物（Ｂ）、及びウレタン化（メタ）アクリル化合物（Ｄ）以外の重合性化合物が含まれていてもよいが、重合性化合物は、実質的にα，β−不飽和二重結合基含有化合物（Ａ）、及び（メタ）アクリル酸エステル化合物（Ｂ）のみから構成されていてもよく、実質的にα，β−不飽和二重結合基含有化合物（Ａ）、（メタ）アクリル酸エステル化合物（Ｂ）、及びウレタン化（メタ）アクリル化合物（Ｄ）のみから構成されていてもよい。重合性化合物が、実質的にα，β−不飽和二重結合基含有化合物（Ａ）、（メタ）アクリル酸エステル化合物（Ｂ）、ウレタン化（メタ）アクリル化合物（Ｄ）のみから構成されるとは、α，β−不飽和二重結合基含有化合物（Ａ）、（メタ）アクリル酸エステル化合物（Ｂ）、及びウレタン化（メタ）アクリル化合物（Ｄ）以外の他の重合性化合物の含有量が、光造形用樹脂組成物に含まれる重合性化合物の総量に対して１０．０質量％未満であり、好ましくは５．０質量％未満であり、より好ましくは１．０質量％未満であり、さらに好ましくは０．１質量％未満であり、特に好ましくは０．０１質量％未満であることを意味する。
【００５９】
本発明の光造形用樹脂組成物は、上記のα，β−不飽和二重結合基含有化合物（Ａ）、（メタ）アクリル酸エステル化合物（Ｂ）及び光重合開始剤（Ｃ）を含有していれば特に限定はなく、これら以外の成分（例えば、ウレタン化（メタ）アクリル化合物（Ｄ）、分子量５００以下の多官能性重合性単量体（Ｅ））を含んでいてもよい。本発明の光造形用樹脂組成物は、公知の方法に準じて製造できる。
【００６０】
本発明の光造形用樹脂組成物は、本発明の趣旨を損なわない範囲内で、光硬化性の向上を目的として、重合促進剤を含むことができる。重合促進剤としては、例えば、４−（Ｎ，Ｎ−ジメチルアミノ）安息香酸エチル、４−（Ｎ，Ｎ−ジメチルアミノ）安息香酸メチル、４−（Ｎ，Ｎ−ジメチルアミノ）安息香酸ｎ−ブトキシエチル、４−（Ｎ，Ｎ−ジメチルアミノ）安息香酸２−（（メタ）アクリロイルオキシ）エチル、４−（Ｎ，Ｎ−ジメチルアミノ）ベンゾフェノン、４−（Ｎ，Ｎ−ジメチルアミノ）安息香酸ブチルが挙げられる。これらの中でも、光造形用樹脂組成物に優れた硬化性を付与する観点から、４−（Ｎ，Ｎ−ジメチルアミノ）安息香酸エチル、４−（Ｎ，Ｎ−ジメチルアミノ）安息香酸ｎ−ブトキシエチル、及び４−（Ｎ，Ｎ−ジメチルアミノ）ベンゾフェノンからなる群より選択される少なくとも１つが好ましく用いられる。
【００６１】
本発明の光造形用樹脂組成物には、ペースト性状を調整するために、又は、光造形用樹脂組成物の硬化物の表面性状又は強度を改質するために、フィラーがさらに配合されていてもよい。フィラーとして、例えば、有機フィラー、無機フィラー、有機−無機複合フィラー等が挙げられる。フィラーは１種を単独で用いてもよく、２種以上を併用してもよい。
【００６２】
有機フィラーの材料としては、例えば、ポリメタクリル酸メチル、ポリメタクリル酸エチル、メタクリル酸メチル−メタクリル酸エチル共重合体、架橋型ポリメタクリル酸メチル、架橋型ポリメタクリル酸エチル、ポリエステル、ポリアミド、ポリカーボネート、ポリフェニレンエーテル、ポリオキシメチレン、ポリ塩化ビニル、ポリスチレン、ポリエチレン、ポリプロピレン、クロロプレンゴム、ニトリルゴム、エチレン−酢酸ビニル共重合体、スチレン−ブタジエン共重合体、アクリロニトリル−スチレン共重合体、アクリロニトリル−スチレン−ブタジエン共重合体が挙げられる。これらは１種を単独で用いてもよく、２種以上を併用してもよい。有機フィラーの形状は特に限定されず、フィラーの粒子径を適宜選択して使用できる。得られる光造形用樹脂組成物のハンドリング性及び機械的強度などの観点から、前記有機フィラーの平均粒子径は、０．００１〜５０μｍが好ましく、０．００１〜１０μｍがより好ましく、０．００１〜１．０μｍがさらに好ましい。
【００６３】
無機フィラーの材料としては、例えば、石英、シリカ、アルミナ、シリカ−チタニア、シリカ−チタニア−酸化バリウム、シリカ−ジルコニア、シリカ−アルミナ、ランタンガラス、ホウケイ酸ガラス、ソーダガラス、バリウムガラス、ストロンチウムガラス、ガラスセラミック、アルミノシリケートガラス、バリウムボロアルミノシリケートガラス、ストロンチウムボロアルミノシリケートガラス、フルオロアルミノシリケートガラス、カルシウムフルオロアルミノシリケートガラス、ストロンチウムフルオロアルミノシリケートガラス、バリウムフルオロアルミノシリケートガラス、ストロンチウムカルシウムフルオロアルミノシリケートガラスが挙げられる。これらもまた、１種を単独で用いてもよく、２種以上を併用してもよい。無機フィラーの形状は特に限定されず、不定形フィラー又は球状フィラー等を適宜選択して使用できる。得られる光造形用樹脂組成物のハンドリング性及び機械的強度などの観点から、前記無機フィラーの平均粒子径は０．００１〜５０μｍが好ましく、０．００１〜１０μｍがより好ましく、０．００１〜１．０μｍがさらに好ましい。
【００６４】
前記無機フィラーは、光造形用樹脂組成物の流動性を調整するため、必要に応じて、シランカップリング剤などの公知の表面処理剤で予め表面処理してから用いてもよい。前記表面処理剤としては、例えば、ビニルトリメトキシシラン、ビニルトリエトキシシラン、ビニルトリクロロシラン、ビニルトリ（β−メトキシエトキシ）シラン、γ−メタクリロイルオキシプロピルトリメトキシシラン、８−メタクリロイルオキシオクチルトリメトキシシラン、１１−メタクリロイルオキシウンデシルトリメトキシシラン、γ−グリシドキシプロピルトリメトキシシラン、γ−メルカプトプロピルトリメトキシシラン、γ−アミノプロピルトリエトキシシランなどが挙げられる。
【００６５】
本発明で用いられる有機−無機複合フィラーとは、上述の無機フィラーに単量体成分を予め添加し、ペースト状にした後に重合させ、粉砕することにより得られるものである。前記有機−無機複合フィラーとしては、例えば、ＴＭＰＴフィラー（トリメチロールプロパントリメタクリレートとシリカフィラーを混和、重合させた後に粉砕したもの）などを用いることができる。前記有機−無機複合フィラーの形状は特に限定されず、フィラーの粒子径を適宜選択して使用することができる。得られる光造形用樹脂組成物のハンドリング性及び機械的強度などの観点から、前記有機−無機複合フィラーの平均粒子径は、０．００１〜５０μｍが好ましく、０．００１〜１０μｍがより好ましく、０．００１〜１．０μｍがさらに好ましい。
【００６６】
なお、本明細書において、フィラーの平均粒子径とは平均一次粒子径であり、レーザー回折散乱法や粒子の電子顕微鏡観察により求めることができる。具体的には、０．１μｍ以上の粒子の粒子径測定にはレーザー回折散乱法が、０．１μｍ未満の超微粒子の粒子径測定には電子顕微鏡観察が簡便である。０．１μｍはレーザー回折散乱法により測定した値である。
【００６７】
レーザー回折散乱法は、具体的に例えば、レーザー回折式粒度分布測定装置（ＳＡＬＤ−２３００：株式会社島津製作所製）により、０．２％ヘキサメタリン酸ナトリウム水溶液を分散媒に用いて測定することができる。
【００６８】
電子顕微鏡観察は、具体的に例えば、粒子の電子顕微鏡（株式会社日立製作所製、Ｓ−４０００型）写真を撮り、その写真の単位視野内に観察される粒子（２００個以上）の粒子径を、画像解析式粒度分布測定ソフトウェア（Ｍａｃ−Ｖｉｅｗ（株式会社マウンテック製））を用いて測定することにより求めることができる。このとき、粒子径は、粒子の最長の長さと最短の長さの算術平均値として求められ、粒子の数とその粒子径より、平均一次粒子径が算出される。
【００６９】
本発明の光造形用樹脂組成物には、本発明の趣旨を損なわない範囲内で、柔軟性、流動性等の改質を目的として重合体を添加することができる。例えば、天然ゴム、合成ポリイソプレンゴム、液状ポリイソプレンゴム及びその水素添加物、ポリブタジエンゴム、液状ポリブタジエンゴム及びその水素添加物、スチレン−ブタジエンゴム、クロロプレンゴム、エチレン−プロピレンゴム、アクリルゴム、イソプレン−イソブチレンゴム、アクリロニトリル−ブタジエンゴム、又はスチレン系エラストマーを添加することができる。添加可能な他の重合体の具体例としては、ポリスチレン−ポリイソプレン−ポリスチレンブロック共重合体、ポリスチレン−ポリブタジエン−ポリスチレンブロック共重合体、ポリ（α−メチルスチレン）−ポリブタジエン−ポリ（α−メチルスチレン）ブロック共重合体、ポリ（ｐ−メチルスチレン）−ポリブタジエン−ポリ（ｐ−メチルスチレン）ブロック共重合体、又はこれらの水素添加物等が挙げられる。これらの重合体は１種を単独で用いてもよく、２種以上を併用してもよい。
【００７０】
本発明の光造形用樹脂組成物は、必要に応じて、軟化剤を含有していてもよい。軟化剤としては、例えば、パラフィン系、ナフテン系、芳香族系のプロセスオイル等の石油系軟化剤、及び、パラフィン、落花生油、ロジン等の植物油系軟化剤が挙げられる。これらの軟化剤は１種を単独で用いてもよく、２種以上を併用してもよい。軟化剤の含有量は、本発明の趣旨を損なわない限り特に制限はないが、通常、α，β−不飽和二重結合基含有化合物（Ａ）、（メタ）アクリル酸エステル化合物（Ｂ）、及びウレタン化（メタ）アクリル化合物（Ｄ）の総量１００質量部に対して２００質量部以下であり、好ましくは１００質量部以下である。
【００７１】
本発明の光造形用樹脂組成物は、本発明の趣旨を損なわない範囲内で、硬化性の向上を目的として、化学重合開始剤を含有することができる。有機過酸化物及びアゾ系化合物が好ましく用いられる。化学重合開始剤として使用される有機過酸化物及びアゾ系化合物は特に限定されず、公知のものを使用することができる。代表的な有機過酸化物としては、ケトンペルオキシド、ハイドロペルオキシド、ジアシルペルオキシド、ジアルキルペルオキシド、ペルオキシケタール、ペルオキシエステル、及びペルオキシジカーボネート等が挙げられる。化学重合開始剤は１種を単独で用いてもよく、２種以上を併用してもよい。
【００７２】
また、本発明の光造形用樹脂組成物には、劣化の抑制、又は光硬化性の調整を目的として、公知の安定剤を配合することができる。前記安定剤としては、例えば、重合禁止剤、紫外線吸収剤、酸化防止剤が挙げられる。安定剤は１種を単独で用いてもよく、２種以上を併用してもよい。
【００７３】
重合禁止剤としては、例えば、ヒドロキノン、ヒドロキノンモノメチルエーテル、ジブチルヒドロキノン、ジブチルヒドロキノンモノメチルエーテル、４−ｔ−ブチルカテコール、２−ｔ−ブチル−４，６−ジメチルフェノール、２，６−ジ−ｔ−ブチルフェノール、３，５−ジ−ｔ−ブチル−４−ヒドロキシトルエンが挙げられる。重合禁止剤の含有量は、α，β−不飽和二重結合基含有化合物（Ａ）、（メタ）アクリル酸エステル化合物（Ｂ）、及びウレタン化（メタ）アクリル化合物（Ｄ）の総量１００質量部に対し、０．００１〜５．０質量部が好ましい。
【００７４】
また、本発明の光造形用樹脂組成物には、色調の調整又はペースト性状の調整を目的として、公知の添加剤を配合することができる。前記添加剤としては、例えば、顔料、染料、有機溶媒、増粘剤が挙げられる。添加剤は１種を単独で用いてもよく、２種以上を併用してもよい。
【００７５】
本発明の光造形用樹脂組成物のある好適な実施形態（Ｘ−１）としては、α，β−不飽和二重結合基含有化合物（Ａ）、（メタ）アクリル酸エステル化合物（Ｂ）、及び光重合開始剤（Ｃ）を含有し、さらに必要に応じてウレタン化（メタ）アクリル化合物（Ｄ）及び／又は分子量５００以下の多官能性重合性単量体（Ｅ）を含有し、前記α，β−不飽和二重結合基含有化合物（Ａ）が環状構造（ａ）を有するＮ−ビニル基含有化合物（Ａ）−１を含有し、前記（メタ）アクリル酸エステル化合物（Ｂ）がホモポリマーのガラス転移温度が４０℃以下である単官能（メタ）アクリル酸エステル化合物（Ｂ）−１を含有する、光造形用樹脂組成物が挙げられる。また、他の好適な実施形態（Ｘ−２）としては、α，β−不飽和二重結合基含有化合物（Ａ）、（メタ）アクリル酸エステル化合物（Ｂ）、及び光重合開始剤（Ｃ）を含有し、さらに必要に応じてウレタン化（メタ）アクリル化合物（Ｄ）及び／又は分子量５００以下の多官能性重合性単量体（Ｅ）を含有し、前記α，β−不飽和二重結合基含有化合物（Ａ）が環状構造（ａ）を有するＮ−ビニル基含有化合物（Ａ）−１及び環状構造（ａ）を有する（メタ）アクリル酸エステル類（Ａ）−２を含有し、前記（メタ）アクリル酸エステル化合物（Ｂ）がホモポリマーのガラス転移温度が４０℃以下である単官能（メタ）アクリル酸エステル化合物（Ｂ）−１を含有する、光造形用樹脂組成物が挙げられる。また、他の好適な実施形態（Ｘ−３）としては、α，β−不飽和二重結合基含有化合物（Ａ）、（メタ）アクリル酸エステル化合物（Ｂ）、及び光重合開始剤（Ｃ）を含有し、さらに必要に応じてウレタン化（メタ）アクリル化合物（Ｄ）及び／又は分子量５００以下の多官能性重合性単量体（Ｅ）を含有し、前記α，β−不飽和二重結合基含有化合物（Ａ）が環状構造（ａ）を有するＮ−ビニル基含有化合物（Ａ）−１及び環状構造（ａ）を有する（メタ）アクリル酸エステル類（Ａ）−２を含有し、前記（メタ）アクリル酸エステル化合物（Ｂ）がホモポリマーのガラス転移温度が４０℃以下である単官能（メタ）アクリル酸エステル化合物（Ｂ）−１及び（メタ）アクリル酸エステル化合物（Ｂ）−２を含有する、光造形用樹脂組成物が挙げられる。上記した実施態様（Ｘ−１）〜（Ｘ−３）のいずれにおいても、上述の説明に基づいて、各成分の量を適宜変更でき、任意の成分について、追加、削除等の変更をすることができる。また、上記したいずれの実施形態においても、各光造形用樹脂組成物の組成と各特性（曲げ弾性率、曲げ強さ、曲げ強さの低下率等）の値を適宜変更して組み合わせることもできる。
【００７６】
本発明の光造形用樹脂組成物は、光造形（例えば、液槽光造形、特には吊り上げ式液槽光造形）によって造形したときに、低粘度で造形しやすく、かつ靭性及び耐水性に優れた造形物を得ることができる。また、インクジェット方式の光造形にも応用することができる。従って、本発明の光造形用樹脂組成物及びその硬化物は、このような利点が生かされる用途（例えば、口腔内用途）に適用でき、歯科材料や医療材料に適用することができ、特に、歯科用咬合スプリント（歯科用マウスピースともいう。）及び義歯床材料等の歯科治療に最適である。歯科用咬合スプリントとしては、オーラルアプライアンス（ＯＡ）、ナイトガード等に適用できる。医療材料としては、特に、睡眠時無呼吸症候群用治療具に最適である。さらに、本発明の光造形用樹脂組成物は、歯科用マウスピース及び義歯床材料等の歯科治療用途以外に、スポーツ用の外力に対する保護具として、マウスガードとしても好適に使用できる。また、本発明の光造形用樹脂組成物は、優れた靭性、耐水性、造形性等の効果がより得られやすいことから、吊り上げ式液槽光造形用樹脂組成物として用いるのが好ましい。本発明の光造形用樹脂組成物を用いる硬化物の形状は、各用途に応じて変更することができる。また、本発明の光造形用樹脂組成物は、必要に応じて、歯科用咬合スプリント及び義歯床材料等の用途毎に、各成分（α，β−不飽和二重結合基含有化合物（Ａ）、（メタ）アクリル酸エステル化合物（Ｂ）、光重合開始剤（Ｃ）、及びウレタン化（メタ）アクリル化合物（Ｄ）及び各種その他の成分（分子量５００以下の多官能性重合性単量体（Ｅ）、重合促進剤、フィラー、重合体、軟化剤、安定剤、添加剤等））の種類及び含有量を調整することができる。
【００７７】
本発明の光造形用樹脂組成物は、その特性、特に光で硬化した際に、体積収縮率が小さくて造形精度に優れ、しかも硬化物の靭性及び耐水性に優れる成形品あるいは立体造形物、さらにはその他の硬化物が得られるという特性を活かして種々の用途に使用することができ、例えば、光学的立体造形法による立体造形物の製造、流延成形法や注型等による膜状物あるいは型物等の各種成形品の製造、被覆用、真空成形用金型等に用いることができる。
【００７８】
そのうちでも、本発明の光造形用樹脂組成物は、上記した光学的立体造形法で用いるのに適しており、その場合には、光硬化時の体積収縮率を小さく保ちながら、造形精度に優れ、且つ靭性及び耐水性に優れる立体造形物を円滑に製造することができる。
【００７９】
本発明の他の実施形態としては、前記したいずれかの光造形用樹脂組成物を用いて、光学的立体造形法によって立体造形物を製造する方法が挙げられる。
【００８０】
本発明の光造形用樹脂組成物を用いて光学的立体造形を行うに当たっては、従来公知の吊り上げ式光学的立体造形法及び装置（例えば、ＤＷＳ社製  ＤＩＧＩＴＡＬＷＡＸ（登録商標）  ０２０Ｄ等の光造形機）のいずれもが使用できる。そのうちでも、本発明では、樹脂を硬化させるための光エネルギーとして、活性エネルギー光線を用いるのが好ましい。「活性エネルギー光線」は、紫外線、電子線、Ｘ線、放射線、高周波などのような光造形用樹脂組成物を硬化させ得るエネルギー線を意味する。例えば、活性エネルギー光線は、３００〜４２０ｎｍの波長を有する紫外線であってもよい。活性エネルギー光線の光源としては、Ａｒレーザー、Ｈｅ−Ｃｄレーザーなどのレーザー；ハロゲンランプ、キセノンランプ、メタルハライドランプ、ＬＥＤ、水銀灯、蛍光灯などの照明などが挙げられ、レーザーが特に好ましい。光源としてレーザーを用いた場合には、エネルギーレベルを高めて造形時間を短縮することが可能であり、しかもレーザー光線の良好な集光性を利用して、造形精度の高い立体造形物を得ることができる。
【００８１】
上記したように、本発明の光造形用樹脂組成物を用いて光学的立体造形を行うに当たっては、従来公知の方法及び従来公知の光造形システム装置のいずれもが採用でき特に制限されないが、本発明で好ましく用いられる光学的立体造形法の代表例としては、光造形用樹脂組成物に所望のパターンを有する硬化層が得られるように活性エネルギー光線を選択的に照射して硬化層を形成する工程と、さらに未硬化液状の光造形用樹脂組成物を供給し、同様に活性エネルギー光線を照射して前記の硬化層と連続した硬化層を新たに形成して積層する工程とを繰り返すことによって最終的に目的とする立体造形物を得る方法を挙げることができる。また、それによって得られる立体造形物はそのまま用いても、また場合によってはさらに光照射によるポストキュアあるいは熱によるポストキュア等を行って、その力学的強度あるいは形状安定性等を一層高いものとしてから使用するようにしてもよい。
【００８２】
本発明の光造形用樹脂組成物の硬化物の曲げ弾性率としては、０．３〜３．０ＧＰａの範囲が好ましく、０．５〜２．５ＧＰａの範囲がより好ましく、０．８〜２．０ＧＰａの範囲がさらに好ましい。硬化物の曲げ弾性率が２．０ＧＰａ以下である場合、しなやかな性状となり、スプリントにした場合に歯への追従性が良いため装着感に優れ、また、夜間の睡眠時ブラキシズムなどによって脱落しにくいという効果が得られる。また、本発明の光造形用樹脂組成物の硬化物の曲げ強さとしては、３０ＭＰａ以上が好ましく、４０ＭＰａ以上がより好ましく、５０ＭＰａ以上がさらに好ましい。
【００８３】
光学的立体造形法によって得られる立体造形物の構造、形状、サイズ等は特に制限されず、各々の用途に応じて決めることができる。本発明の光学的立体造形法の代表的な応用分野としては、設計の途中で外観デザインを検証するためのモデル；部品の機能性をチェックするためのモデル；鋳型を制作するための樹脂型；金型を制作するためのベースモデル；試作金型用の直接型等の作製等が挙げられる。より具体的には、精密部品、電気・電子部品、家具、建築構造物、自動車用部品、各種容器類、鋳物、金型、母型等のためのモデルあるいは加工用モデル等の製作が挙げられる。
【実施例】
【００８４】
次に、実施例を挙げて本発明をさらに具体的に説明するが、本発明はこれらの実施例により何ら限定されるものではなく、多くの変更が本発明の技術的思想の範囲内で当分野において通常の知識を有する者により可能である。【００８５】
実施例又は比較例に係る光造形用樹脂組成物に用いた各成分を略号とともに以下に説明する。【００８６】
［α，β−不飽和二重結合基含有化合物（Ａ）］
ＮＶＣＺ：Ｎ−ビニルカルバゾール（東京化成工業株式会社製）
ＮＶＣＰ：Ｎ−ビニル−ε−カプロラクタム（東京化成工業株式会社製）
ＰＭＰＡ：ペンタメチルピペリジニルアクリレート（日立化成株式会社製）
ＰＭＰＭＡ：ペンタメチルピペリジニルメタクリレート（東京化成工業株式会社製）【００８７】
［（メタ）アクリル酸エステル化合物（Ｂ）］
［（メタ）アクリル酸エステル化合物（Ｂ）−１］
ＥＰＰＡ：エトキシ化−ｏ−フェニルフェノールアクリレート（新中村化学工業株式会社製）（常圧換算沸点３００℃以上、ホモポリマーのＴｇ＝３０℃）
ＰＯＢＡ：ｍ−フェノキシベンジルメタクリレート（共栄社化学株式会社製）（常圧換算沸点３００℃以上、ホモポリマーのＴｇ＝−３５℃）
［（メタ）アクリル酸エステル化合物（Ｂ）−２］
ＡＭＡ：メタクリル酸９−アントリルメチル（東京化成工業株式会社製）（固体・常圧換算沸点３００℃以上、ホモポリマーのＴｇ＞４０℃）【００８８】
［（メタ）アクリル酸エステル化合物（Ｂ’）］
ＤＣＰＡ：ジシクロペンタニルアクリレート（日立化成株式会社製）（常圧換算沸点２６０℃）
ＡＴＨＦＡ：（５−エチル−１，３−ジオキサン−５−イル）メチルアクリレート（サートマー社製）（常圧換算沸点２７７℃）【００８９】
［光重合開始剤（Ｃ）］
ＴＰＯ：２，４，６−トリメチルベンゾイルジフェニルホスフィンオキシド
ＢＡＰＯ：ビス（２，４，６−トリメチルベンゾイル）フェニルホスフィンオキシド【００９０】
［ウレタン化（メタ）アクリル化合物（Ｄ）］
後述の合成例１及び２により製造したウレタン化（メタ）アクリル化合物（Ｄ−１）及び（Ｄ−２）を用いた。【００９１】
［分子量５００以下の多官能性重合性単量体（Ｅ）］
ＮＰＧＤＡ：ネオペンチルグリコールジアクリレート（新中村化学工業株式会社製）（常圧換算沸点３００℃以上）【００９２】
［重合禁止剤］
ＢＨＴ：３，５−ジ−ｔ−ブチル−４−ヒドロキシトルエン【００９３】
＜合成例１＞［ウレタン化（メタ）アクリル化合物（Ｄ−１）の製造］
（１）撹拌機、温度調節器、温度計及び凝縮器を備えた内容積５Ｌの四つ口フラスコに、イソホロンジイソシアネート２５０ｇ、及びジラウリル酸ジ−ｎ−ブチルスズ０．１５ｇを添加して、撹拌下に７０℃に加熱した。
（２）一方、ポリエステルポリオール（株式会社クラレ製「クラレポリオール（登録商標）  Ｐ−２０３０」；イソフタル酸と３−メチル−１，５−ペンタンジオールからなるポリオール、重量平均分子量Ｍｗ２０００）２５００ｇを側管付きの滴下漏斗に添加し、この滴下漏斗の液を、上記（１）のフラスコ中に滴下した。なお、上記（１）のフラスコ中の溶液を撹拌しつつ、フラスコの内温を６５〜７５℃に保持しながら４時間かけて等速で滴下した。さらに、滴下終了後、同温度で２時間撹拌して反応させた。
（３）次いで、別の滴下漏斗に添加した２−ヒドロキシエチルアクリレート１５０ｇとヒドロキノンモノメチルエーテル０．４ｇとを均一に溶解させた液をフラスコの内温を５５〜６５℃に保持しながら２時間かけて等速で滴下した後、フラスコ内の溶液の温度を７０〜８０℃に保持しながら４時間反応させることにより、ウレタン化（メタ）アクリル化合物（Ｄ−１）を得た。ＧＰＣ分析によるウレタン化（メタ）アクリル化合物（Ｄ−１）の重量平均分子量Ｍｗは２７００であった。【００９４】
＜合成例２＞［ウレタン化（メタ）アクリル化合物（Ｄ−２）の製造］
（１）撹拌機、温度調節器、温度計及び凝縮器を備えた内容積５Ｌの四つ口フラスコに、イソホロンジイソシアネート２５０ｇ、及びジラウリル酸ジ−ｎ−ブチルスズ０．１５ｇを添加して、撹拌下に７０℃に加熱した。
（２）一方、ポリエステルポリオール（株式会社クラレ製「クラレポリオール（登録商標）  Ｐ−２０５０」；セバシン酸と３−メチル−１，５−ペンタンジオールからなるポリオール、重量平均分子量Ｍｗ２０００）２５００ｇを側管付きの滴下漏斗に添加し、この滴下漏斗の液を、上記（１）のフラスコ中に滴下した。なお、上記（１）のフラスコ中の溶液を撹拌しつつ、フラスコの内温を６５〜７５℃に保持しながら４時間かけて等速で滴下した。さらに、滴下終了後、同温度で２時間撹拌して反応させた。
（３）次いで、別の滴下漏斗に添加した２−ヒドロキシエチルアクリレート１５０ｇとヒドロキノンモノメチルエーテル０．４ｇとを均一に溶解させた液をフラスコの内温を５５〜６５℃に保持しながら２時間かけて等速で滴下した後、フラスコ内の溶液の温度を７０〜８０℃に保持しながら４時間反応させることにより、ウレタン化（メタ）アクリル化合物（Ｄ−２）を得た。ＧＰＣ分析によるウレタン化（メタ）アクリル化合物（Ｄ−２）の重量平均分子量Ｍｗは２６００であった。【００９５】
［実施例１〜９及び比較例１〜５］
表１及び表２に示す分量で各成分を常温（２０℃±１５℃、ＪＩＳ（日本工業規格）  Ｚ  ８７０３：１９８３）下で混合して、実施例１〜９及び比較例１〜５に係る光造形用樹脂組成物としてのペーストを調製した。【００９６】
＜造形性＞
各実施例及び各比較例に係る光造形用樹脂組成物について、光造形機（ＤＷＳ社製  ＤＩＧＩＴＡＬＷＡＸ（登録商標）  ０２０Ｄ）を用いて、厚さ３．３ｍｍ×幅１０．０ｍｍ×長さ６４ｍｍの試験片の造形を行った（ｎ＝５）。寸法通りのシートが造形可能であった場合を造形可能「○」とし、１回でも立体造形物が得られなかった場合を造形不可「×」とした。なお、造形された試験片を用いて後述の評価を行った。【００９７】
＜靭性（曲げ弾性率、曲げ強さ、破断点変位）＞
各実施例及び各比較例に係る光造形用樹脂組成物の硬化物について、ＪＩＳ  Ｔ  ６５０１：２０１２（義歯床用アクリル系レジン）に記載の寸法の、造形性の評価で使用した試験片（長さ６４．０ｍｍ、幅１０．０ｍｍ、厚さ３．３ｍｍ）を作製し、曲げ強さ試験を行って評価した。ＪＩＳ  Ｔ  ６５０１：２０１２に従って、万能試験機（株式会社島津製作所製、オートグラフＡＧ−Ｉ  １００ｋＮ）を用いて、クロスヘッドスピード５ｍｍ／ｍｉｎで曲げ強さ試験を実施した（ｎ＝５）。各試験片の測定値の平均値を算出し、曲げ強さ及び曲げ弾性率とした。試験片の曲げ弾性率としては、０．３〜３．０ＧＰａの範囲が好ましく、０．５〜２．５ＧＰａの範囲がより好ましく、０．８〜２．０ＧＰａの範囲がさらに好ましい。曲げ強さとしては、３０ＭＰａ以上が好ましく、４０ＭＰａ以上がより好ましく、５０ＭＰａ以上がさらに好ましい。破断点変位としては、破断しないことが好ましい。最後まで破断しない、又は変位２０ｍｍ以上で破断した場合を柔軟性が良好「○」とし、変位１０ｍｍ超２０ｍｍ未満で破断した場合を柔軟性が中程度「△」とし、変位１０ｍｍ以下で破断した場合を柔軟性が悪い「×」とした。【００９８】
＜耐水性＞
各実施例及び各比較例に係る光造形用樹脂組成物の硬化物について、３７℃水中浸漬２４時間後、上記曲げ強さ試験と同様に、曲げ強さを測定した（ｎ＝５）。上記靭性における曲げ強さの測定結果を初期の曲げ強さとし、初期の曲げ強さに対する、３７℃水中浸漬２４時間後の曲げ強さの変化率（低下率）が１０％以下であれば耐水性に優れ、７％以下であればより耐水性に優れる。
曲げ強さの変化率（低下率）（％）＝〔｛初期の曲げ強さ（ＭＰａ）−３７℃水中浸漬２４時間後の曲げ強さ（ＭＰａ）｝／初期の曲げ強さ（ＭＰａ）〕×１００【００９９】
＜臭気＞
各実施例及び各比較例に係る光造形用樹脂組成物について、１０人のパネラーで臭気を評価した（ｎ＝１）。１０人のパネラーのうち、不快な臭気を感じた人が２人未満であったものを「○」、不快な臭気を感じた人が２人以上５人未満であったものを「△」、不快な臭気を感じた人が５人以上であったものを「×」とした。不快な臭気を感じなければ特に問題はない。【０１００】
【表１】
2020129736.tif 000002
【０１０１】
【表２】
2020129736.tif 000003
【０１０２】
表１及び表２に示す通り、実施例１〜９における光造形用樹脂組成物は造形性に優れ、臭気が小さかった。さらに、その硬化物は、靭性及び耐水性に優れていた。特に、実施例１〜９に係る光造形用樹脂組成物の硬化物の靭性及び耐水性は、本発明のα，β−不飽和二重結合基含有化合物（Ａ）又は（メタ）アクリル酸エステル化合物（Ｂ）を含有しない比較例１及び２、４、５に係る樹脂組成物の硬化物のものに比べて優れていた。実施例１〜９に係る光造形用樹脂組成物の造形性は、比較例３に係る樹脂組成物の造形性より優れていた。分子量５００以下の多官能性重合性単量体を多量に含有する比較例３に係る光造形用樹脂組成物は、造形性に劣り試験片を造形できずに各特性を測定できなかった。
【産業上の利用可能性】
【０１０３】
本発明の光造形用樹脂組成物は、光造形（特に液槽光造形）によって造形したときに、臭気が少なく、低粘度で造形しやすく、かつ靭性及び耐水性に優れた造形物を得ることができるため、その硬化物は、歯科材料（特に、歯科用咬合スプリント及び義歯床材料）、医療材料（特に、睡眠時無呼吸症候群用治療具）に適している。
【国際調査報告】
2020129736.tif 000004
2020129736.tif 000005
2020129736.tif 000006
2020129736.tif 000007